(57)【要約】【課題】配線の段差等による抵抗体ペーストの印刷性に対する影響を最小限に抑え、感歪抵抗体の特性バラツキをできるだけ少なくできる歪センサ及びその製造方法を提供することを目的とするものである。【解決手段】基板８上に絶縁層９を介して、少なくとも複数の感歪抵抗体１０と複数の配線からなるブリッジ回路が形成され、少なくとも前記感歪抵抗体１０が保護層１１で覆われている歪センサにおいて、前記配線が、厚み０．０１〜３μｍの焼結薄膜１２である歪センサを提供する。【選択図】図１
2006226751.tif 000002
【特許請求の範囲】
【請求項１】
基板上に絶縁層を介して、少なくとも複数の感歪抵抗体と複数の配線からなるブリッジ回路が形成され、少なくとも前記感歪抵抗体が保護層で覆われている歪センサにおいて、前記配線は厚み０．０１〜３μｍの焼結薄膜である歪センサ。
【請求項２】
基板上に絶縁層を介して、少なくとも複数の感歪抵抗体と複数の配線からなるブリッジ回路が形成され、少なくとも前記感歪抵抗体が保護層で覆われている歪センサにおいて、前記配線は厚み０．０１〜３μｍの焼結薄膜と、厚み３〜５０μｍの焼結厚膜で構成されている歪センサ。
【請求項３】
基板上に絶縁層を介して、少なくとも複数の感歪抵抗体と複数の配線からなるブリッジ回路が形成され、少なくとも前記感歪抵抗体が保護層で覆われている歪センサにおいて、前記配線は厚み０．０１〜３μｍの焼結薄膜と、厚み３〜３０μｍの焼結厚膜が重なって構成されている歪センサ。
【請求項４】
基板上に絶縁層を介して、少なくとも複数の感歪抵抗体と複数の配線からなるブリッジ回路が形成され、少なくとも前記感歪抵抗体が保護層で覆われている歪センサにおいて、前記配線は厚み０．０１〜３μｍの焼結薄膜と、厚み３〜３０μｍの焼結厚膜で形成され、前記焼結厚膜部分に所定の電子部品が実装されている歪センサ。
【請求項５】
基板上に絶縁層を介して、少なくとも複数の感歪抵抗体と複数の配線からなるブリッジ回路が形成され、少なくとも前記感歪抵抗体が保護層で覆われている歪センサにおいて、前記感歪抵抗体の両端下には厚み０．０１〜３μｍの焼結薄膜が形成されている歪センサ。
【請求項６】
基板上に絶縁層を介して、少なくとも複数の感歪抵抗体と複数の配線からなるブリッジ回路が形成され、少なくとも前記感歪抵抗体が保護層で覆われている歪センサにおいて、前記感歪抵抗体の両端上には、厚み０．０１〜３μｍの焼結薄膜が形成されている歪センサ。
【請求項７】
基板上に絶縁層を介して、少なくとも複数の感歪抵抗体と複数の配線からなるブリッジ回路が形成され、少なくとも前記感歪抵抗体が保護層で覆われている歪センサにおいて、前記感歪抵抗体の両端下には厚み３〜３０μｍの焼結厚膜が形成され、更に前記感歪抵抗体の両端上には厚み０．０１〜３μｍの焼結薄膜が形成されている歪センサ。
【請求項８】
焼結薄膜は、銀、金、銅、ニッケル、白金、パラジウムもしくはこれらの単体もしくは合金からなる粒径０．００１〜０．１μｍの金属粉が１５０〜１０００℃で焼結されたものである請求項１〜７に記載の歪センサ。
【請求項９】
焼結薄膜は、水もしくは水溶性有機溶剤もしくは不水溶性有機溶剤の中に、１０〜９０ｗｔ％の濃度で分散された粒径０．００１〜１μｍの金属粉が、１５０〜１０００℃で焼結されたものである請求項１〜７に記載の歪センサ。
【請求項１０】
焼結薄膜は、表面の一部以上に樹脂もしくは有機物が厚み１〜１００ｎｍで吸着もしくは付着された粒径０．００１〜１μｍの金属粉が焼結されてなる請求項１〜７に記載の歪センサ。
【請求項１１】
焼結薄膜は、樹脂もしくは有機物が０．１〜４０ｗｔ％の割合で吸着もしくは結合された粒径０．００１〜０．１μｍの金属粉が焼結されてなる請求項１〜７に記載の歪センサ。
【請求項１２】
絶縁層は、厚み１０〜５００μｍで、融点が４００〜２０００℃で、熱膨張係数が７〜２０ｐｐｍ／℃である非晶質ガラスもしくは結晶化ガラスである請求項１〜７に記載の歪センサ。
【請求項１３】
オーバーコートは、厚み１０〜５００μｍで融点が３００〜１０００℃のガラス材料もしくは、厚み１０μｍ〜１０ｍｍの硬化型樹脂材料よりなる請求項１〜６に記載の重量センサ。
【請求項１４】
感歪抵抗体は、少なくとも酸化ルテニウムを５〜４０ｗｔ％、ガラスを４０〜９０ｗｔ％含み、その厚みは３〜５０μｍであり、ＧＦ値が５以上である請求項１〜６に記載の歪センサ。
【請求項１５】
絶縁層の内部に、厚み０．１〜１００μｍの導体パターンが形成されている請求項１〜７に記載の歪センサ。
【請求項１６】
導体パターンは、銀を主体としガラスが０．１〜３０ｗｔ％の範囲で添加されている請求項１５に記載の歪センサ。
【請求項１７】
基板と絶縁層を介して絶縁されている複数の配線パターンの対向する基板上に、厚み０．１〜１００μｍの導体パターンが形成されている請求項１〜７に記載の歪センサ。
【請求項１８】
導体パターンは、銀を５０ｗｔ％以上、ガラスが０．１〜５０ｗｔ％含まれている請求項１７に記載の歪センサ。
【請求項１９】
オーバーコートに形成された大きさ０．１ｍｍ角以上もしくは０．１ｍｍφ以上の窓の下には、少なくともパラジウムを５ｗｔ％以上、もしくは白金を０．１ｗｔ％以上含む銀電極が厚み３μｍ以上で形成されている請求項１〜７に記載の歪センサ。
【請求項２０】
粒径０．００１〜０．１μｍの金属微粒子は、真空法あるいは乾式法、あるいは鍍金を含む湿式法もしくは化学的に形成されたものである請求項８〜１１に記載の歪センサ。
【請求項２１】
感歪抵抗体の両端に形成された厚膜配線もしくは薄膜配線の間隔によって、ブリッジ回路を形成する複数の感歪抵抗体の抵抗値のバラツキが調整された請求項１〜７に記載の歪センサ。
【請求項２２】
金属基板上にガラスペーストを印刷乾燥した後、４００〜９００℃で焼成して厚み１０〜５００μｍの絶縁層を形成し、次に前記絶縁層上に金属ナノインキを印刷乾燥焼成して厚み０．０１〜３μｍの焼結薄膜配線を形成し、その後前記焼結薄膜配線の一部に重なるように感歪抵抗体ペーストを印刷乾燥した後４００〜９００℃で焼成し、次に厚み０．１〜５０μｍの感歪抵抗体を形成し、その後少なくとも前記焼結薄膜配線と感歪抵抗体を厚み５〜５００μｍの保護層で覆う歪センサの製造方法。
【請求項２３】
金属基板上にガラスペーストを印刷乾燥した後、４００〜９００℃で焼成して厚み１０〜５００μｍの絶縁層を形成し、次に前記絶縁層上に感歪抵抗体ペーストを印刷乾燥した後４００〜９００℃で焼成し、その後厚み０．１〜５０μｍの感歪抵抗体を形成し、次に前記感歪抵抗体の一部に重なるように金属ナノインキを印刷乾燥焼成し厚み０．１〜３μｍの焼結薄膜配線を形成し、その後少なくとも前記焼結薄膜配線と感歪抵抗体を厚み５〜５００μｍの保護層で覆う歪センサの製造方法。
【請求項２４】
金属基板上にガラスペーストを印刷乾燥した後、４００〜９００℃で焼成して厚み１０〜５００μｍの絶縁層を形成し、次に前記絶縁層上に粒径１〜１０μｍの金属粉を含む金属厚膜インキが印刷焼成されてなる厚み３〜５０μｍの厚膜配線と、感歪抵抗体ペーストが印刷乾燥焼成されてなる厚み１〜５０μｍの感歪抵抗体と、前記厚膜配線と前記感歪抵抗体を接続するように、金属ナノインキが印刷乾燥焼成されてなる厚み０．０１〜３μｍの焼結薄膜配線が形成され、その後少なくとも前記焼結薄膜配線と感歪抵抗体を保護層で覆う歪センサの製造方法。
【請求項２５】
金属基板上にガラスペーストを印刷乾燥した後、４００〜９００℃で焼成して厚み１０〜５００μｍの絶縁層を形成し、次に前記絶縁層上に粒径１〜１０μｍの金属粉を含む金属厚膜インキが印刷焼成されてなる厚み３〜５０μｍの厚膜配線と、金属ナノインキが印刷乾燥焼成してなる厚み０．０１〜３μｍの焼結薄膜配線が互いに一部が重なるように形成し、少なくとも前記厚膜配線もしくは前記焼結薄膜配線の一部に重なるように感歪抵抗体ペーストを印刷乾燥した後、４００〜９００℃で焼成感歪抵抗体を保護層で覆う歪センサの製造方法。
【請求項２６】
金属基板上にガラスペーストを印刷乾燥した後、４００〜９００℃で焼成して厚み１０〜５００μｍの絶縁層を形成し、次に前記絶縁層上に粒径１〜１０μｍの金属粉を含む金属厚膜インキが印刷焼成されてなる厚み３〜５０μｍの厚膜配線と、前記厚膜配線の一部に重なるように感歪抵抗体ペーストを印刷乾燥した後、４００〜９００℃で焼成し、その後厚み０．１〜５０μｍの感歪抵抗体を形成し、次に更に少なくとも前記感歪抵抗体の上に重なるように、金属ナノインキが印刷乾燥焼成してなる厚み０．１〜３μｍの焼結薄膜配線を形成し、その後少なくとも前記焼結薄膜配線と感歪抵抗体を保護層で覆う歪センサの製造方法。
【請求項２７】
水もしくは有機溶剤中に、粒径０．００１〜１μｍの金属粉が粘度１０〜１０００ポイズで分散されてなる金属ナノインキが、スクリーン印刷された後乾燥される請求項２２〜２６に記載の歪センサの製造方法。
【請求項２８】
水もしくは有機溶剤中に、粒径０．００１〜１μｍの金属粉が粘度０．５〜１０センチポイズで分散されてなる金属ナノインキが、インキジェット印刷された後、乾燥される請求項２２〜２６に記載の歪センサの製造方法。
【請求項２９】
水もしくは有機溶剤中に、粒径０．００１〜１μｍの金属粉が粘度０．１〜１００ポイズで分散されてなる金属ナノインキが、内径０．０１〜１ｍｍの描画ヘッドから描画印刷された後、乾燥される請求項２２〜２６に記載の歪センサの製造方法。
【請求項３０】
水もしくは有機溶剤中に、粒径０．００１〜１μｍの金属粉が分散されてなる金属ナノインキは、所定形状に形成され、転写印刷された後、乾燥される請求項２２〜２６に記載の歪センサの製造方法。
【請求項３１】
金属ナノインキは１５０〜４００℃で導体化された後、他の部材と共に４００〜９００℃で再度焼成される請求項２２〜２６に記載の歪センサの製造方法。
【請求項３２】
保護層は所定のガラスペーストが印刷乾燥された後、４００〜８００℃で焼成された厚み１０〜５００μｍのガラス層である請求項２２〜２６に記載の歪センサの製造方法。
【請求項３３】
保護層は所定の樹脂ペーストが印刷された後、１００〜４００℃で硬化された厚み１０μｍ〜２ｃｍの樹脂層である請求項２２〜２６に記載の歪センサの製造方法。
【請求項３４】
ガラスペーストが印刷乾燥されてなるガラスペースト乾燥膜と、厚膜ペーストが印刷乾燥されてなる厚膜ペースト乾燥膜は、４００〜９００℃で同時焼成される請求項２２〜２６に記載の歪センサの製造方法。
【請求項３５】
ガラスペーストが印刷乾燥されてなるガラスペースト乾燥膜と、金属ナノインキが印刷乾燥されてなる金属ナノインキ乾燥膜は、４００〜９００℃で同時焼成される請求項２２〜２６に記載の歪センサの製造方法。
【請求項３６】
ガラスペーストが印刷乾燥されてなるガラスペースト乾燥膜と、感歪抵抗体ペーストが印刷乾燥されてなる感歪抵抗体ペースト乾燥膜は、４００〜９００℃で同時焼成される請求項２２〜２６に記載の歪センサの製造方法。
【請求項３７】
感歪抵抗体ペーストが印刷乾燥されてなる感歪抵抗体ペースト乾燥膜と、金属厚膜インキが印刷乾燥されてなる厚膜乾燥膜もしくは金属ナノインキが印刷乾燥されてなる金属ナノインキ乾燥膜は、共に４００〜９００℃で同時焼成される請求項２２〜３１に記載の歪センサの製造方法。
【請求項３８】
熱処理されて厚み０．１〜３μｍの配線を形成する金属ナノインキが印刷される被印刷体は焼結済み面であり、前記焼結済み面の表面には予め厚み０．１〜５μｍの消失下地層が形成されている請求項２２〜３１に記載の歪センサの製造方法。
【請求項３９】
熱処理されて厚み０．１〜３μｍの配線を形成する金属ナノインキが印刷される被印刷体は未焼成面であり、前記未焼成面の表面には予め厚み０．１〜５μｍの消失下地層が形成されている請求項２２〜３１に記載の歪センサの製造方法。
【請求項４０】
焼成されて感歪抵抗体となる感歪抵抗体インキが印刷される被印刷体は焼結済み面であり、前記焼結済み面には予め厚み０．１〜５μｍの消失下地層が形成されている請求項２２〜３１に記載の歪センサの製造方法。
【請求項４１】
焼成されて感歪抵抗体となる感歪抵抗体インキが印刷される被印刷体は未焼成面であり、前記未焼成面には予め厚み０．１〜５μｍの消失下地層が形成されている請求項２２〜３１に記載の歪センサの製造方法。
【請求項４２】
焼成されて厚み３〜３０μｍの厚膜配線となる電極インキが印刷される被印刷体は焼結済み面であり、前記焼結済み面には予め厚み０．１〜５μｍの消失下地層が形成されている請求項２２〜３１に記載の歪センサの製造方法。
【請求項４３】
焼成されて厚み３〜３０μｍの厚膜配線となる電極インキが印刷される被印刷体は未焼成面であり、前記未焼成面には予め厚み０．１〜５μｍの消失下地層が形成されている請求項２２〜３１に記載の歪センサの製造方法。
【請求項４４】
焼成されて厚み１０〜５００μｍのガラスからなるオーバーコートを形成するオーバーコートインキが印刷される被印刷体は焼結済み面であり、前記焼結済み面には予め厚み０．１〜５μｍの消失下地層が形成されている請求項２２〜３１に記載の歪センサの製造方法。
【請求項４５】
焼成されて厚み１０〜５００μｍのガラスからなるオーバーコートを形成するオーバーコートインキが印刷される被印刷体は未焼成面であり、前記未焼成面には予め厚み０．１〜５μｍの消失下地層が形成されている請求項２２〜３１に記載の歪センサの製造方法。
【請求項４６】
消失下地は、前記消失下地上に印刷されるインキ中の溶剤を吸収する樹脂材料を５０ｗｔ％以上含んでいる請求項３８〜４５に記載の歪センサの製造方法。
【請求項４７】
消失下地は、その上に印刷されるインキを増粘もしくはゲル化もしくは固化させる請求項３８〜４５に記載の歪センサの製造方法。
【請求項４８】
消失下地は、２００〜９５０℃の熱処理によって、その９０ｗｔ％以上が消失する請求項３８〜４５に記載の歪センサの製造方法。
【請求項４９】
消失下地は、肉眼もしくは画像表示装置もしくは紫外線照射装置で判別可能な処理がなされている請求項３８〜４５に記載の歪センサの製造方法。
【請求項５０】
消失下地は、粘度１センチポイズ〜１０ポイズの、樹脂溶液が被印刷体上にインキジェットで印字された後、乾燥されたものである請求項３８〜４５に記載の歪センサの製造方法。
【請求項５１】
消失下地は、粘度１〜５０００ポイズになるように消失下地形成部材が水もしくは溶剤に溶解されたものが、被印刷体上に印刷もしくは塗布で形成されたものである請求項３８〜４５に記載の歪センサの製造方法。
【請求項５２】
消失下地は、被印刷体上の一平面のみに形成されたものである請求項３８〜４５に記載の歪センサの製造方法。
【請求項５３】
インキジェットは、ピエゾ素子を用いたものである請求項２８，５０に記載の歪センサの製造方法。
【発明の詳細な説明】
【技術分野】
【０００１】
本発明は金属弾性体を用いた歪センサ及びその製造方法に関するものである。
【背景技術】
【０００２】
従来から金属弾性体上に絶縁体を介して感歪抵抗体が形成されてなる歪センサが提案されていた。こうした歪センサは自動車用のスマートエアーバッグ（助手席の乗員の体重によってエアーバッグの開き方を調整する）等の用途に広く使われ、今後、更に高性能化、低コスト化が望まれる。
【０００３】
従来の歪センサとしては、図２６に示すものがある。図２６は従来の歪センサの構成を示す断面図である。図２６に示すように基板１の上には絶縁層２を介して、感歪抵抗体３とその両端に接続された複数の電極４が形成されている。そして感歪抵抗体３や電極４を覆うように保護層５が形成される構成である。なお図２６において、電極４に重なる感歪抵抗体３は、電極４の厚みの影響を受けて凹凸状に形成されている。
【０００４】
図２７は図２６の感歪抵抗体を上から見た図である。図２７に示すように、電極４の厚み（一般的な厚膜材料が使われるため、焼成後で１０〜３０μｍの厚みとなることが多い）の影響を受け、感歪抵抗体３の電極４に重なる部分にダレ６が発生しやすい。またこのダレ６が抵抗値バラツキの原因になりやすい。
【０００５】
また図２８は、複数の感歪抵抗体素子が所定形状に接続されてブリッジ回路を形成する様子を示す図である。図２８において、複数の感歪抵抗体３が所定のブリッジ回路を形成することで、センサの高感度化が可能になる。なお図２８における感歪抵抗体３は、図２６における感歪抵抗体３とその両端に接続された電極４に相当する。
【０００６】
しかし、このような構造の場合、図２８に示す個々の感歪抵抗体素子の抵抗値バラツキを一定以上に抑えないと、ブリッジ回路としての特性が得られない。これはブリッジ回路を形成する複数の感歪抵抗体３の抵抗値が互いにばらついた場合、ブリッジ回路に接続された半導体チップ（図示していない）でキャリブレーションしきれない場合があるためである。
【０００７】
こうした課題に対して、従来から幾つかのアプローチがなされていた。図２９は従来の対策の一例であり、特許文献１等で提案されたものである。図２９において、２つの電極４の間に感歪抵抗体３が形成される場合、ダレ６が形成されやすい。このダレ６は、電極４が基板上で厚み１０〜３０μｍ程度に凸状に盛り上がっているため、この上に印刷された抵抗体ペーストが印刷時に流れたり、にじんだりすることで発生するものである。そしてこのダレ６が抵抗値のバラツキの発生原因になるため、図２９では凸状の接続部７を形成することで、抵抗値バラツキの低減を行おうとするものである。
【特許文献１】特開２００４−５５９４６号公報
【発明の開示】
【発明が解決しようとする課題】
【０００８】
しかしながら従来の構成では、図２６に示したような凹凸が発生しやすく、これが抵抗値バラツキに影響しやすい。また図２９に示すように感歪抵抗体３と凸状の接続部７を有する電極４は、本質的に絶縁層２の上に凸状に盛り上がっているために、どうしてもこれら電極の上に抵抗体ペーストを印刷すると、前記電極の厚みの影響を受けてダレ６が発生してしまい、複数の感歪抵抗体３の抵抗値バラツキが発生しやすく、この結果、歪センサの歩留りや特性に影響を与えてしまう可能性がある。
【０００９】
本発明はこれら抵抗値バラツキの発生を抑えやすい歪センサ及びその製造方法を提供することを目的とするものである。
【課題を解決するための手段】
【００１０】
上記目的を達成するために、本発明は、基板上に絶縁層を介して、少なくとも複数の感歪抵抗体と複数の配線からなるブリッジ回路が形成され、少なくとも前記感歪抵抗体が保護層で覆われている歪センサにおいて、前記配線は厚み０．０１〜３μｍの焼結薄膜である歪センサである。配線を厚み０．０１〜３μｍの焼結薄膜で形成することで、一般薄膜のような高価な設備（スパッタ等の薄膜蒸着設備やフォトリソ等の高価な設備）を使わずとも、ペーストの印刷焼成で形成できる焼結電極を使うことで設備費を抑えられ、また電極の厚みを薄くすることで感歪抵抗体の抵抗値バラツキを抑えられ、特性の揃った歪センサを安価に提供できる作用効果が得られる。
【発明の効果】
【００１１】
金属弾性体上に形成された絶縁層を介して、複数の感歪抵抗体と複数の配線からなるブリッジ回路が形成され、前記配線の一部をナノ配線で形成することで、抵抗値バラツキを抑えられ、歪センサの特性を安定にすることができるという作用効果が得られる。
【発明を実施するための最良の形態】
【００１２】
（実施の形態１）
以下、本発明の実施の形態１について、本発明の特に請求項１の発明について図面を参照しながら説明する。
【００１３】
図１は本発明の実施の形態１における歪センサの構成を示す断面図である。図１において、基板８上には絶縁層９を介して、配線となる焼結薄膜１２が形成されている。そして複数の焼結薄膜１２の上には、感歪抵抗体１０が覆いかぶさるように形成されている。そして、感歪抵抗体１０や焼結薄膜１２は、保護層１１で覆われている。
【００１４】
なお、ここで焼結薄膜としては、金属微粒子を水や溶剤中に分散してなる金属ナノインキであり、こうした金属ナノインキは、銀、金、銅、ニッケル、白金、パラジウムもしくはこれらの単体もしくは合金よりなるものが複数の材料メーカーから市販されている。
【００１５】
なお、こうした金属ナノインキにおいて、本発明に用いる場合、粒径０．００１〜１μｍのものを主としたものを使うことが望ましい。なお更に望ましくは、後述するようなインキジェット方法や描画方法でパターンを形成する際、比重の大きい金属材料でも自然沈殿しにくいように、粒径０．００１〜０．１μｍが望ましい。これは比重の大きな金属粉の場合、粒径が大きくなるほど自重で自然沈殿してしまい、その結果として凝集体を発生させたりプリンタヘッドや描画ノズルを詰めたりする可能性があるためである。このように金属微粒子を所定パターンに形成した後、焼成することで焼結薄膜を形成できる。
【００１６】
更に詳しく説明する。まず金属弾性体からなる基板８の上に、所定のガラス絶縁ペーストを印刷し８５０℃で焼成し、絶縁層９を形成した。そして絶縁層９の上に、銀を主成分とする金属ナノインキをスクリーン印刷した。ここで金属ナノインキとしては、市販の微粒子の銀（粒径１０〜１００ｎｍ程度）を、有機溶剤（αテルピネオールを主成分とするもの）の中に約５０ｗｔ％の濃度で分散させたものを選び、ここに樹脂（エチルセルロースを主成分とした）を増粘剤として添加し、ズリ速度１〜１００／ｓ（１／ｓは１／秒の意味であり、ズリ速度の一般的な単位）の間で、粘度が１００〜１０００ポイズの範囲に入るようにした。
【００１７】
そして、このインキをスクリーン印刷で、前記焼成済みのガラスペーストの上に、所定の配線パターンが形成されるように印刷し、１００℃で乾燥した後、３００℃で熱処理し、これを焼結薄膜１２とした。乾燥後の金属ナノインキは導電が得られなかったが、熱処理した後の銀ナノインキパターンは、銀色をしており、非常に低い配線抵抗が得られた。こうして得られた配線の厚みを測定した。まず、各印刷条件で作製し、熱処理した複数個のサンプルを硬化型樹脂で固めて、これを切断し、その断面から配線の厚みをＳＥＭで観察したところ、焼結薄膜１２の厚みは０．１〜１μｍの間であった。
【００１８】
そしてこれら焼結薄膜１２の上に、市販の感歪抵抗体ペーストを複数個、互いに焼結薄膜１２を介して所定のブリッジ回路を形成するように印刷し、１０分間レベリングさせた後、１００℃で乾燥、８５０℃で焼成し、感歪抵抗体１０とした。そして、こうして出来上がった感歪抵抗体１０の抵抗値を測定した。すると、感歪抵抗体１０の抵抗値バラツキ（３σ／ｘ、なおσは標準偏差、ｘは平均値である）は、１〜２％であり、充分低く、ブリッジ回路としての特性を満足することができた。最後に前記感歪抵抗体１０や焼結薄膜１２を覆うように、保護層１１を形成し、本発明の歪センサを完成させた。以上のようにして作製した歪センサは、抵抗値バラツキが小さく、９９％以上の高歩留りが得られた。
【００１９】
次に比較のために、従来の厚膜用の配線ペーストを用いて同様な実験を行った。なお従来の電極インキは、粒子径が１〜１０μｍ程度の（多くは平均粒径が数μｍの）金属粉が主体のため、焼成後の膜厚を５μｍ以下と薄くなるように印刷して焼成した場合、焼結膜が希薄（もしくはポーラス）になって、導電が得られないことが多い。そのためこうした従来の電極インキの場合、焼成後の膜厚としては１０〜２０μｍが必要となり、その結果、電極厚みに起因する感歪抵抗体のダレや抵抗値バラツキが発生し、感歪抵抗体１０の抵抗値バラツキ（３σ／ｘ）は、１０％以上であり、最後に保護層１１を形成して歪センサとして完成させた後も歩留りは８０〜９０％程度であった。
【００２０】
更に比較のために、焼結薄膜１２の代わりに真空法で形成した薄膜を検討した。しかし従来の薄膜法では、薄膜形成にスパッタ装置や電子ビーム装置と言った大掛かりな真空蒸着装置が必要となり、これらの装置で形成された薄膜はベタであったため、更にフォトリソ工程（ベタで形成された薄膜の上に、感光性樹脂を塗布した後、マスクを介して露光、現像し、不要部をエッチング等の手法で除去する工程）が必要であった。このように従来の薄膜方法では、非常に高価なものとなることが判った。
【００２１】
このように本発明の場合、金属ナノインキを印刷した後、乾燥させ、所定温度で焼成するだけで焼結薄膜１２を形成できるため、従来の薄膜法と比べて、極めて安価に作製することができた。また本発明の配線の場合、厚みが０．１〜３μｍと充分に薄いため、ダレ等の課題は発生せず、所定のブリッジ回路を形成する複数の感歪抵抗体の抵抗値バラツキを抑えることができる。
【００２２】
なお、本発明で金属ナノインキの熱処理温度は１５０〜９５０℃が望ましい。１５０℃未満の温度では、金属ナノ微粒子の凝集防止に添加している各種添加物が熱分解せずに、所定の導電が得られず、下地に対する接着強度が影響される可能性がある。また熱処理温度としては、１５０℃以上の場合、その熱処理時間に影響を受ける。１５０℃では２時間程度の熱処理時間が必要であることがあるが、熱処理温度を２００〜２５０℃とすることで、熱処理時間を３０分から１０分程度と短縮できる。これは熱処理温度が高くなるにつれて、各種添加物の分解が急速に進むためである。
【００２３】
なお熱処理温度を５００〜９５０℃としても良いが、こうした熱処理炉によっては高価で維持費も高くなるため、金属ナノインキの熱処理では、そこまで高温にしなくとも良い。これは、焼結薄膜１２の熱処理温度が１５０〜５００℃であっても、この上に印刷、焼成されてなる感歪抵抗体の焼成温度が６００〜９００℃であるためである。
【００２４】
なお焼結薄膜１２の厚みは、０．０１〜３μｍが望ましい。焼結薄膜１２の厚みが、０．０１未満の場合、焼結薄膜１２に所定の導電が得られない場合がある。またその厚みが３μｍを超えると、抵抗値バラツキの発生を増加させる可能性がある。また焼結薄膜を、金属ナノインキを焼成して作製する場合、金属ナノインキに含まれている金属微粒子の粒径が小さくて、かつ揃っているほど、薄膜が薄くても安定した導電を得ることができることは言うまでもない。ただ粒径が小さくなるほど、金属微粒子のコストが増加したり、金属微粒子を分散させるに必要な添加剤が増加する分金属含有率が低下（場合によっては焼結塗膜がポーラスになる場合もある）する場合もあり、こうした面での金属ナノインキの選定や最適化を行うことで、材料費を削減することができる。なお金属ナノインキの印刷方法としては、本実施の形態で説明したスクリーン印刷方法以外に、インキジェット印刷方法、描画印刷方法、転写印刷等の印刷方法を選ぶことができる。
【００２５】
なお焼結薄膜を形成するには、金属ナノインキ以外に、有機金属化合物を使うこともできる。こうした有機金属化合物は、ＭＯ（メタロオーガニック）と呼ばれている。例えば、金の場合、金液とも呼ばれ、陶磁器の絵付けにも使われることがある。本発明ではこうした有機金属化合物を使うこともできるが、その場合、Ｐ（燐）やＳ（硫黄）といった元素が含まれていないものが望ましい。これは燐が化合物の中に含まれている場合、信頼性に影響する場合があるためである。また硫黄が化合物の中に含まれている場合、焼成中に硫酸等が発生し、炉の腐食原因となる場合がある。
【００２６】
なお、こうした元素は金属と有機物との結合部に使われることが多いため、化学式である程度その含有量を判断できる。こうした元素が不純物として含まれている（例えば、数十ｐｐｍ以下）の場合、実質的に課題になる場合はないと考えられる。なお有機金属化合物の場合、有機物の含有量を多くしないと、有機溶剤に溶解しにくくなる場合がある。しかし有機物含有率が高くなるほど、焼結薄膜を薄層で均一化しにくい場合がある。そのため、本発明に用いる有機金属化合物の場合、金属含有率は５０ｗｔ％以上が望ましい。
【００２７】
なお焼結薄膜の形成に、金属ナノインキを用いた場合、有機金属化合物に対して、金属含有率を高めることができる。このような有機金属化合物は、化合物であり金属原子に対して有機物が化学結合している。一方の金属ナノインキの場合、金属粉（あるいは金属クラスター）に対して有機物を結合（もしくは付着や吸着）させたものであるため、結果的に金属含有率を高められる。そのため、本発明に用いる金属ナノインキの場合、金属含有率は、６０ｗｔ％以上（焼結体の緻密さを考えれば望ましくは７０ｗｔ％以上）を選択することが望ましい。なおここでの金属含有率とは、金属ナノインキが乾燥してなる塗膜を熱分解した後の金属含有率の意味であり、インキ状態（つまり溶剤が残っている）での金属含有率ではない。もし水や有機溶剤といった溶剤が入った状態での金属含有率を定義する場合、１０ｗｔ％以上が望ましい。これは１０ｗｔ％未満と濃度が低い場合、インキを所定パターンで印刷した後の乾燥工程で、濃度が低いほど乾燥ムラが発生しやすいためである。
【００２８】
なお、こうした乾燥ムラが発生したサンプルを焼成すると、出来上がった焼結体に乾燥ムラに起因する凹凸やヒビ割れ等が発生する場合がある。そのため乾燥ムラの発生は望ましくない。ただ後述する本発明の実施の形態で提案するように、被印刷面の表面に予め、消失下地等を形成することで、塗布ムラや印刷ムラを低減でき、その結果として乾燥ムラを低減できる。このように、消失下地等を用いた場合、インキとしての金属濃度、もしくは固形分濃度（乾燥重量をインキ重量で割ったもの）が５ｗｔ％程度と低い場合でも、塗布ムラ、印刷ムラ、乾燥ムラ等の発生を防止できる。
【００２９】
（実施の形態２）
以下、本発明の実施の形態２について、本発明の特に請求項２，１９の発明について図面を参照しながら説明する。
【００３０】
図２は本発明の実施の形態２における歪センサの構成を示す断面図である。図１と図２の違いは、図２において、絶縁層９の上には、焼結薄膜１２と焼結厚膜１３の両方が形成されている点である。このように、必要部分に焼結厚膜１３を形成することで歪センサの使い勝手を改善できる。例えば図２に示したように、保護層１１に形成した窓１４の内部に、半田喰われの発生しにくい焼結厚膜１３を形成することで、前記窓１４を介して、半導体チップや各種チップ部品、コネクタ等を歪センサ上に実装できるため、歪センサの使い勝手を大幅に改善できる。またここで半導体チップにデジタルキャリブレーション機能を付加することで、感歪抵抗体の抵抗値の変化を半導体チップ側で吸収できるため、その歩留りや出力特性を大幅に改善することもできる。
【００３１】
更に詳しく説明する。まず耐熱性ステンレス基板の上に、所定のガラスペーストを印刷し、８５０℃で焼成し、絶縁層９とした。そしてその上に、金属ナノペーストをスクリーン印刷した後、３００℃で熱処理し、焼結薄膜１２を形成した。そして、その上に、感歪抵抗体ペーストと、市販の銀パラジウム電極ペーストを互いに重ならないように印刷、乾燥し、８５０℃でこれら部材を同時に焼成し、感歪抵抗体１０と焼結厚膜１３を形成した。なお、焼結薄膜１２よりなる複数の配線パターンの一部には前記感歪抵抗体ペーストや、前記銀パラジウム電極ペーストが重なるように印刷しておくことで、焼結薄膜１２と焼結厚膜１３、あるいは焼結薄膜１２と感歪抵抗体１０を電気的に接続した。そして最後に、所定のオーバーコートを印刷し、熱処理し、保護層１１を形成した。そして、前記オーバーコートに形成された窓１４に露出した焼結厚膜１３を利用して、半導体チップや、チップ部品、コネクタ等を半田実装した。そして最後に感歪抵抗体特性（例えばブリッジバランス、ＴＣＲ、ＧＦ；なおブリッジバランスとはブリッジを形成する複数の抵抗体の抵抗値バラツキを計算で補正すること、ＴＣＲとは抵抗体の温度係数、ＧＦとは歪に対する抵抗値の変化率を意味する）を測定し、その結果を半導体チップに書き込んだ。こうして作製した歪センサは、実装された半導体チップの働きにより、安定した出力が得られた。
【００３２】
ここで焼結厚膜１３としては、市販の電極ペーストを用いることができる。こうした市販の電極ペーストは、粒径が１〜１０μｍ程度の金属粉末を、ビヒクルと呼ばれる樹脂溶液の中に、三本ロールミル等の分散機を用いて混練分散されたものであり、スクリーン印刷用に広く市販されているものを使うことができる。また焼結厚膜１３に半田付けを行う場合、焼結厚膜の厚みは３〜５０μｍが望ましい。３μｍ未満の場合、半田付けの条件によっては半田喰われする場合がある。また５０μｍを超えると、材料費がコストに影響を与える。また半田喰われを低減するには、パラジウムの含有率を高めることが望ましい。焼結済みの電極中のパラジウム含有率が５％（望ましくは１０ｗｔ％以上）であれば、鉛フリー半田等の半田付けしにくい材料に対しても半田喰われしにくくできる。また必要に応じて白金を０．１ｗｔ％以上（望ましくは０．５ｗｔ％以上）加えることで、半田濡れ性も高められる。しかしパラジウムや白金等の含有率を増やすと材料費が製品コストに影響を与える場合がある。
【００３３】
また金属ナノインキに、こうした銀パラジウムよりなる微粒子を使うこともできる。この場合、銀微粒子とパラジウム微粒子を混合しても良いが、可能なれば銀パラジウムの合金よりなる金属微粒子を使うことが望ましい。これは合金とする方が耐半田喰われ性を高められるためである。しかし金属ナノインキを使って耐半田喰われ性を改善するには、その膜厚を厚くすることが望ましく、そうした意味でも、半田付けに対応する部分だけを、従来から広く使われている焼結厚膜１３とすることで、工程の安定化が可能となる。
【００３４】
なおオーバーコートに形成された窓の大きさは、０．１ｍｍ角以上もしくは０．１ｍｍφ以上の大きさが望ましい。これらの大きさが小さい場合（あるいはこれらの面積より小さい場合）、半田付けしにくい場合があり、またオーバーコートの形成時にこれら窓が塞がってしまう場合もあり、製品の歩留りに影響を与える場合がある。
【００３５】
（実施の形態３）
以下、本発明の実施の形態３について、本発明の特に請求項８〜１１，２０の発明について図面を参照しながら説明する。
【００３６】
図３〜５は、本発明の実施の形態３について説明する図である。図３は、金属ナノインキの製造方法の一例である。図３において、まず所定の原料１５ａ，１５ｂ，１５ｃを反応槽１６ａに添加して、所定の反応を起こすことで、金属微粒子を形成できる。またこうして形成した金属微粒子に、原料１５ｄを追加し、反応槽１６ｂで更に反応を進めることで金属微粒子の分散安定性を改善できる。
【００３７】
図４は金属ナノインキの構造を示すものである。図４に示すように、金属微粒子１８は、少なくともその表面に吸着材１９ａ，１９ｂ，１９ｃ，１９ｄ等が吸着、付着、結合されることで互いの凝集を防止している。そしてこうした吸着材１９ａ，１９ｂ，１９ｃ，１９ｄによって凝集防止させた金属微粒子は、溶媒２０の中で互いに凝集することなく、分散している。また吸着材１９ｅは、金属微粒子１８に付着せずに、溶媒２０の内部に浮遊している吸着材である。このように金属微粒子１８に付着していない吸着材１９ｅを添加しておく（あるいは余剰に添加しておく）ことで、金属ナノインキ２１を化学的（あるいは熱力学的にも）に安定化できる。
【００３８】
図４において、吸着材１９ａは金属微粒子１８の表面を均一に覆った状態を意味しているが、完全に覆われていなくとも凝集防止効果は得られる。また吸着材１９ｂは点状に金属微粒子１８の上に付着した様子、吸着材１９ｃは高分子系の材料が金属微粒子１８の表面に吸着した様子を示す。また吸着材１９ｄは複数の官能基を有する吸着材が、金属微粒子表面に吸着した様子を示す。このように、金属微粒子１８への吸着材１９の吸着の形式としては、色々なものを選ぶことができる。また異なる吸着形式のものを互いに混合することも可能である。
【００３９】
なお金属ナノインキに用いる金属微粒子としては、銀、金、銅、ニッケル、白金、パラジウムもしくはこれらの単体もしくは合金よりなる粒径０．００１〜０．１μｍの金属粉を用いることが望ましい。こうした金属微粒子は、薄膜法（例えば真空中にて電子ビーム等で金属を加熱して蒸発させる方法）や、化学法（鍍金技術を応用したり、金属イオンを溶液中で還元したりする方法）を用いることができる。そしてこうして作製した金属微粒子の表面に凝集防止のために、溶液中で各種添加剤（多くの場合、樹脂）を吸着させることが望ましい。またこうして作製した金属ナノインキは、乾燥で溶剤を除去した後は、１５０〜１０００℃で焼結することで、所定の焼結薄膜１２を除去した後は、１５０〜１０００℃で焼結することで、所定の焼結薄膜１２を形成できる。
【００４０】
図５は、被印刷体上で金属ナノインキが焼結薄膜と変化する様子をその断面で示す図である。
【００４１】
図５に示すように、まず金属ナノインキは、被印刷体２２の上に所定パターンとして印刷される。その後、乾燥され溶媒が除去される。こうして図５（Ａ）に示すように、被印刷体２２の上に、金属微粒子１８がその表面に吸着材１９を一種のバインダ（樹脂）として付着させられる。そしてこれを熱処理することで、前記吸着材１９を分解し、更に金属微粒子１８を焼結させることで、被印刷体２２の表面に緻密な焼結薄膜１２を形成できる。なお焼結薄膜１２の断面を、ＳＥＭ等で拡大すると粒界２３やボイド２４が見える。このような粒界２３（粒子と粒子が焼結してできる界面であり、不純物や酸化物等から形成されることが多い）やボイド（微細な空隙、もしくは異なる成分が点状に析出していること）が形成されている。このような特徴は、真空を使った薄膜方法では発生しないものであり、焼結体特有のものである。
【００４２】
なお、こうした粒界２３やボイド２４の有無は、サンプルを単に樹脂埋めして断面研磨するだけでは観察されにくい場合もあり、こうした場合は、ＦＩＢ（フォーカスイオンビームエッチング）等の手法や、断面を化学エッチングさせることで粒界２３やボイド２４の有無を確認できる。
【００４３】
また金属ナノインキの下地部材との密着性を改善するために添加した、ガラス材料も、こうした粒界２３やボイド２４の有無を確認できる。特に、金属ナノインキ中にこうした無機の結着成分を少量添加しておくことで、焼結薄膜１２と下地との結着力を高められる。こうした部材としては、ガラス（例えば、酸化鉛、酸化ビスマス、酸化ホウ素）成分や金属酸化物（例えば、銅やニッケル）を使うことができる。こうした結着用の添加剤は、粉末状態や有機物（例えば、前述した有機金属化合物）の形で添加することもできる。またこうした成分の割合は、インキ中では２０ｗｔ％以下、焼結薄膜１２に対しては３０ｗｔ％以下が望ましい。これはこうした添加剤の割合が多いと、焼結薄膜の抵抗値が増加するためである。
【００４４】
また焼結薄膜１２と焼結厚膜１３の区別は、上述したようにその断面を観察して、粒界の大きさを比較することで容易に行える。また従来からの焼結厚膜１３の場合、３μｍ未満の薄層化を行った場合、焼結塗膜が希薄になって多くの場合、導電が得られないことからも、こうした区別は容易である。
【００４５】
なお、焼結薄膜の膜厚が薄くなるほど、図５に示したような断面（つまり焼結薄膜に垂直な面からの研磨）での観察は難しくなる。この場合、表面からの観察（もしくは焼結薄膜に平行な面からの研磨）や、斜め研磨を行えば良い。こうした手法は、半導体チップの解析方法等を参考にできる。
【００４６】
また最近では、焼結厚膜１３とその下地となるガラス絶縁層の同時焼成が可能となる電極ペーストが市販されている。これらは、電極ペーストに含まれている電極粉末の粒子径を大きくすることで、下地となるガラスの焼結収縮特性に近付けようとしたものである。これは電極とガラスの焼結収縮特性が異なっている場合、電極粉の焼結時に未焼結のガラス粉が引っ張られるために、電極の周囲にクラック（割れ）等が発生する場合があるためである。こうした意味からも、焼結厚膜１３の場合、粒径は一定以上の大きさが望まれている。
【００４７】
一方、焼結薄膜の場合、膜自身が極端に薄いため、下地との焼結収縮特性が大きく異なっていても未焼成のガラス粉を引っ張る力が弱いため、クラックは発生しにくい。そのため、必要に応じて焼結薄膜とその下地となるガラス絶縁層を同時焼成することもできる。また同様にオーバーコート材料のガラス材料を用いた場合、焼結薄膜とガラスオーバーコートを同時焼成することもできる。また焼結薄膜の低温焼結性を生かすことで、焼結薄膜だけを１５０〜４００℃程度の低温で焼結しておき、この上にガラス質のオーバーコート材料を印刷し、６００〜８００℃程度で焼成することもできる。こうした場合、下地となる焼結薄膜は有機物が分解した後であるため、ガラス質のオーバーコートの焼成が容易となり、更に焼成時に下地からのガス発生が少ない分、オーバーコートガラスの中に気泡が残りにくくなる効果も得られる。
【００４８】
なお金属ナノインキに含まれている金属粉には、その表面の一部以上に樹脂もしくは有機物が、厚み１〜１００ｎｍで吸着もしくは付着されていることが望ましい。これは金属微粒子同士の凝集を防止するためである。なお厚みが１ｎｍ未満の場合、吸着防止の効果が得られない場合がある。また厚みが１００ｎｍを超える場合、焼結されてなる焼結薄膜がポーラスになる場合がある。なおこうした吸着層の厚みは、乾燥塗膜をＴＥＭ（透過型電子顕微鏡）で観察することで評価できる。また最近ではＡＦＭ（電子間力等を利用した測定装置）を用いることで、直接測定することも可能であり、各種文献（特にζ電位関係）を参考にすることができる。
【００４９】
また水もしくは水溶性有機溶剤もしくは不水溶性有機溶剤の中に、１０〜９０ｗｔ％の濃度で分散されていることが望ましい。これは１０ｗｔ％未満の場合、乾燥ムラ等が発生する場合があるためである（なお後述するように消失下地等を使えば、濃度５ｗｔ％以上であればこうした課題を解決できる）。また濃度を９０ｗｔ％より高くしようとすると、不安定となり金属微粒子同士が凝集する場合がある。そのため濃度２０〜８０ｗｔ％程度が実用的である。
【００５０】
また焼結薄膜１２は、樹脂もしくは有機物が０．１〜４０ｗｔ％以下の割合で吸着もしくは結合されたものであっても良い。この場合、金属粉の凝集防止に添加している樹脂や有機物の含有率は、市販の熱分析で簡単に評価できる。こうした熱分析の場合、室温から６００℃付近までの熱分析で充分である。そのため、熱分析用にＰｔ（白金）の高価なパン（サンプル入れの小皿）を使わずとも、Ａｌ（アルミニウム）の安価なものを使うことができる。具体的には金属ナノインキを乾燥させて、溶剤成分を除去した後、熱分析装置で評価することで、樹脂もしくは有機物の吸着もしくは結合された量を測定できる。なおこれら凝集防止の添加剤の含有率が０．１ｗｔ％未満の場合、凝集防止の効果が得られない場合がある、またその４０ｗｔ％を超える場合、乾燥塗膜中に残った有機成分が多いため、焼結してなる焼結薄膜がポーラスになる場合があり、更に下地との結着力も影響を受ける場合がある。
【００５１】
なお、金属微粒子の形成は、真空法あるいは乾式法、あるいは鍍金を含む湿式法もしくは化学的形成法のいずれであっても良い。
【００５２】
（実施の形態４）
以下、本発明の実施の形態４について、本発明の特に請求項２２の発明について図面を参照しながら説明する。
【００５３】
実施の形態４では、焼結薄膜の形成方法として、インキジェット方法を用いる場合について説明する。図６はインキジェット方法で金属ナノインキを所定パターンに印刷している様子を示す断面図である。
【００５４】
図６において、基板８の上には絶縁層９が形成されている。そしてプリンタヘッド２５の内部には所定の金属ナノインキ（図６では図示していない）がセットされ、外部信号（図示していない）によって、ノズル（図示していない）からオンデマンドで噴射され、インキ滴２７を形成する。またプリンタヘッド２５は、矢印２６ａの方向に自由に移動でき、移動しながら外部信号（図示していない）によって、インキ滴２７を噴射できる。また噴射されたインキ滴２７や、矢印２６ｂの方向に飛んだ後、被印刷体となる絶縁層９の上に着弾し、インキパターン２８を形成する。このようにして、複雑な回路パターンであっても、コンピュータ上で自動設計し、瞬時に図６のようにしてインキパターン２８に起こすことができる。こうして形成されたインキパターン２８は、図５（Ｂ）に示したように、印刷、熱処理されることで焼結薄膜１２となる。
【００５５】
図７は、パターン２８の上に感歪抵抗体を形成する様子を断面で示す図である。図７（Ａ）において、基板８の上には、焼結薄膜１２が形成されている。この焼結薄膜１２は、図６におけるインキパターン２８が乾燥された後、所定温度で熱処理されたものである。そして図７（Ｂ）に示すように、この焼結薄膜１２の上に、所定の抵抗体ペーストを印刷することで、前記焼結薄膜１２の厚みに起因するダレが発生しないため、出来上がった感歪抵抗体１０の抵抗値バラツキが発生しにくい。
【００５６】
従来のスクリーン印刷では、基板１枚１枚で異なるパターンを作製することは、工程やコスト面で実用的ではなかったが、インキパターンの形成をインキジェット方法にすることで、基板１枚１枚で異なったパターンを形成することも可能となり、歪センサの物作りを更に進化させられる。
【００５７】
なお、図６において、プリンタヘッド２５を矢印２６ａのように動かしているが、被印刷体となる基板８や絶縁層９の方を動かしても良い。
【００５８】
（実施の形態５）
以下、本発明の実施の形態５について、本発明の特に請求項２１，２３の発明について図面を参照しながら説明する。
【００５９】
実施の形態５では、抵抗体上に焼結薄膜を形成する方法について説明する。図８はインキジェット方法で、感歪抵抗体上に電極パターンを形成する様子を断面で説明する図である。
【００６０】
図８において、基板８の上には絶縁層９が形成されている。そしてプリンタヘッド２５の内部には所定の金属ナノインキ（図８では図示していない）がセットされ、外部信号（図示していない）によって、ノズル（図示していない）からオンデマンドで噴射され、インキ滴２７を形成する。またプリンタヘッド２５は、矢印２６ａの方向に自由に移動でき、移動しながら外部信号（図示していない）によって、インキ滴２７を噴射できる。また噴射されたインキ滴２７や、矢印２６ｂの方向に飛んだ後、被印刷体となる感歪抵抗体１０や絶縁層９の上に着弾し、インキパターン２８を形成する。このようにして、インキパターン２８の形成方法として、非接触印刷方法を用いることで、感歪抵抗体３の厚みや段差に関係なく、複雑な回路パターンであっても、コンピュータ上で自動設計し、瞬時に図６のようにしてインキパターン２８に起こすことができる。こうして形成されたインキパターン２８は、図５に示したように、印刷、熱処理されることで焼結薄膜１２となる。
【００６１】
なお被印刷体（図８の場合、感歪抵抗体１０や絶縁層９となる）とプリンタヘッドの間隔は５ｍｍ以下が望ましい。５ｍｍ以上離れている場合、インキ滴２７が噴射された後、気流や温度や雰囲気の影響を受け、着弾位置がバラついてしまい、インキパターン２８のシャープ性やパターン精度が影響を受けてしまう場合がある。またプリンタヘッドが移動している最中に噴射されたインキ滴２７は、プリンタヘッドの動く加速度（もしくは速度）を慣性として保持しているため、同様に被印刷体とプリンタヘッドの間隔が５ｍｍ以上離れている場合、着弾位置がばらつく場合がある。
【００６２】
望ましくは被印刷体とプリンタヘッドの間隔は、０．０１ｍｍ以上離れていることが望ましい。間隔が０．０１ｍｍ未満の場合、被印刷体の表面の凹凸やうねり、あるいは被印刷体に付着したゴミや異物の影響を受ける場合がある。またプリンタヘッドから噴射された直後（もしくはプリンタヘッドからの距離が０．０１ｍｍ未満の場合）のインキ滴２７の液滴形状はまだ不安定であり、噴射の影響で液滴の形状が乱れている場合がある。こうした乱れもインキパターン２８の精度に影響する場合がある。
【００６３】
このように、感歪抵抗体１０の上に焼結薄膜１２からなる電極を形成することで、抵抗値バラツキを抑えられる。これは、感歪抵抗体１０が凹凸の無い平面上に直接印刷形成されるためである。またこうして形成された感歪抵抗体において、一つの基板内の複数個の感歪抵抗体の抵抗値がばらつく可能性がある。これは、感歪抵抗体を印刷形成する場合に使用するスクリーン版やスキージの影響を受けてしまう場合である。こうした場合、ブリッジ回路を形成する複数の感歪抵抗体の決まった場所、あるいは特性の位置の抵抗値が影響されてしまう。こうした場合であっても、図８に示すようにして、抵抗値の大小に応じて、感歪抵抗体１０の上に形成する焼結薄膜１２のパターンをそれに応じてコンピュータで再調整することで、抵抗値を目的値に近付けることもできる。
【００６４】
こうして作製された歪センサの断面を図９に示す。図９において、基板８の上には絶縁層９が形成され、絶縁層９の上には感歪抵抗体１０が直接形成されている。そして感歪抵抗体１０の両端には、焼結薄膜１２が覆いかぶさるように形成されている。そして絶縁層９の上の必要部（例えば半田付けされる部分等）には焼結厚膜１３が形成され、これらは保護層１１で覆われている。
【００６５】
更に詳しく説明する。図９に示すように、感歪抵抗体１０の上に配線を形成する場合、配線となる部材の焼成温度は７００℃以下が望ましい。これは焼成されてなる感歪抵抗体１０の上に、更に配線を形成する際、配線の焼成温度で、感歪抵抗体１０が再焼成されてしまい、感歪抵抗体１０の特性が変化してしまうためである。本発明に説明するような感歪抵抗体１０は、酸化ルテニウム等のルテニウム化合物を、酸化鉛等を主成分とするガラス中に分散してなる抵抗体ペーストを、６００〜９００℃付近で焼成することで、ＧＦ値の高い感歪抵抗体とする。
【００６６】
しかし一度焼成された後の感歪抵抗体１０が、配線の焼成時等で、再度熱処理された場合、感歪抵抗体１０の構成要素であるガラスが再溶解（もしくは再軟化）してしまう。そのため、感歪抵抗体１０の特性（抵抗値、ＴＣＲ、ＧＦ等）が変化してしまう場合がある。特に複数の感歪抵抗体でブリッジ回路を形成している場合、これら複数の感歪抵抗体がそれぞればらばらの方向に特性がばらついてしまう場合があり、折角、製造工程で特性が揃うように作り込んだとしても、その効果が無になってしまうこともある。そのため感歪抵抗体１０の再熱処理としては、低温であれば低温であるほど望ましい（低温であるほど、感歪抵抗体を構成するガラス成分が軟化しにくいため）。
【００６７】
こうした場合、金属ナノインキの低温焼結性を生かすことで、感歪抵抗体１０への影響を抑えられる。これは金属微粒子の粒径を小さく（ｎｍオーダーに）することで、その金属の焼結開始温度を低温化できるためである。発明者らの実験では、粒径１０ｎｍ程度の銀の微粒子では、２００℃程度から焼結が始まる場合があった。このように金属微粒子の粒径を小さくすることで、感歪抵抗体の抵抗値が影響を受けない低温（例えば、４００℃以下）で、配線を形成できるため、歪センサの特性を安定化できる。
【００６８】
（実施の形態６）
以下、本発明の実施の形態６について、本発明の特に請求項２４の発明について図面を参照しながら説明する。
【００６９】
図１０は本発明の実施の形態６における歪センサの構成を示す断面図である。図１０において、基板８の上には絶縁層９を介して、電極として焼結薄膜１２が形成されている（ここで電極として、焼結薄膜１２や、焼結厚膜１３のどちらを選んでも良い）。そして複数の焼結薄膜１２の上に、感歪抵抗体１０が覆いかぶさるように形成されている。そして感歪抵抗体１０の表面の一部には、ナノ配線が形成され、その一部は焼結薄膜１２の上にも接続されている。また少なくとも、感歪抵抗体１０や焼結厚膜１３は保護層１１で覆われている。
【００７０】
なお、ここで焼結薄膜とは、銀等の超微粒子粉が水や有機溶剤に分散されてなる金属のナノ粉体の分散液（以下、金属ナノインキと呼ぶ）であり、この金属ナノインキを所定パターン形状に印刷し、熱処理したものが焼結薄膜となる。このように本発明では、後述するように配線の一部に焼結薄膜を用いることでその配線の厚みを従来（厚み１０〜２０μｍ程度）に比べ、極めて薄くできる、焼成温度を下げられる、インキジェット等の新印刷方法等を用いることができるため、この焼結薄膜の厚みによって、感歪抵抗体パターンの形成時にダレ等の抵抗値バラツキの発生原因を抑えられる効果が得られる。なおここで焼結薄膜と呼ぶ背景は、パターン幅がナノメートルと微細であると言う意味ではなく、金属微粒子がナノパウダーであると言う意味である。
【００７１】
次に図１１、図１２を用いて、インキジェットを用いた歪センサの製造方法の一例について断面図を用いて説明する。図１１はインキジェットによって焼結薄膜を形成する様子を示す断面図である。図１１において、プリンタヘッド２５は、矢印２６ａの方向（もしくはＸＹ、ＸＹＺの方向に）に自由に移動できる。そして移動しながら、プリンタヘッド２５の中にセットされた金属ナノインキ（図示していない）が、プリンタヘッド２５に印加される外部信号（図示していない）によってインキ滴２７として、プリンタヘッド２５から矢印２６ｂの方向に噴射される。噴射されたインキ滴２７は、被印刷体の上に着弾し、所定のインキパターン２８を形成する。
【００７２】
図１２はインキジェットによって焼結薄膜を形成する様子を示す断面図である。図１２において、２９は第１のチャンネル長であり、感歪抵抗体１０の上に形成された複数のインキパターン２８ａとインキパターン２８ｂの距離に相当する。３０は第２のチャンネル長であり、複数の焼結薄膜の間隔に相当する。また、プリンタヘッド２５には、矢印２６ａの方向（もしくはＸＹ、ＸＹＺの方向に）自由に移動しながら、感歪抵抗体１０の上に、複数のインキパターン２８ａ，２８ｂを、第１のチャンネル長２９だけ離しながら形成する。そしてインキパターン２８ａ，２８ｂは１００〜５００℃で焼成され、焼結薄膜１２を構成する。そして図１０に示すような焼結薄膜１２や感歪抵抗体１０を覆うように保護層１１が形成され、歪センサとなる。またこの歪センサに、所定のチップ部品や半導体部品、コネクタ等を実装することもできる。
【００７３】
次に実施の形態１で提案する歪センサの構造によって、抵抗値バラツキの低減方法について説明する。本発明のような歪センサの場合、同一基板上に複数の（例えば、４個の）感歪抵抗体が形成され、所定のブリッジ回路を形成するため、これら複数の抵抗体の抵抗値を所定スペック内に収める、あるいは抵抗体の抵抗値バラツキを所定スペック内に収める等が必要になる。こうした対策として、レーザートリミング等を行った場合、トリミング費用が製品コストに影響したり、レーザートリミングが感歪抵抗体に影響を与える可能性もある。そのため、ノントリミング（トリミングダメージ無し）に、抵抗値を所定スペック内に抑えることが望まれている。
【００７４】
図１３は感歪抵抗体の上に焼結薄膜が形成された様子を示す断面図であり、焼結薄膜を用いることで、感歪抵抗体の抵抗値を所定スペック内に抑える様子を説明するものである。図１３において、基板８の上には絶縁層９が形成され、絶縁層９の上には、複数の電極である焼結薄膜１２と、その上に感歪抵抗体１０が形成されている。そして焼結薄膜１２と感歪抵抗体１０の上に、焼結厚膜１３が形成されている。図１３において、複数の焼結薄膜１２の間隔（第２のチャンネル長３０）よりも、焼結厚膜１３の間隔（第１のチャンネル長２９）を短く設定している。よって、感歪抵抗体１０の示す抵抗値は、第２のチャンネル長３０ではなくて、第１のチャンネル長２９で決めることができる。
【００７５】
そのため複数の抵抗素子の抵抗値が仕様抵抗値の範囲内に入らなかったり、大きくばらついたりした場合、焼結薄膜１２の上に、感歪抵抗体１０に覆いかぶさるようにして焼結厚膜１３を形成し、第１のチャンネル長２９を調整することで、複数の抵抗体に対しても、個々に抵抗値を目的値（あるいは仕様抵抗値の範囲内）に収めることができる。
【００７６】
具体的に焼結薄膜を用いた抵抗値調整の方法について説明する。まず焼結厚膜１３を形成する前に、感歪抵抗体１０に接続された焼結薄膜１２を用いることで、ブリッジ回路を構成する個々の抵抗体の初期抵抗値（焼結厚膜１３が形成される前の抵抗値）を測定する。そしてその抵抗値の結果に応じて、個別にインキパターンを選定する。具体的にはインキパターンにおける第１のチャンネル長を決定する。そして、個々の感歪抵抗体の上に、抵抗値に応じて最適化したインキパターンをインキジェット方法で形成する。そしてインキパターンを乾燥、熱処理し、焼結厚膜１３を形成する。そして最後に、焼結厚膜１３や感歪抵抗体１０を覆うように保護層１１を形成する。特に本発明においては、個々の抵抗体の抵抗値の測定結果を基に、パソコン上でインキパターンの形状（寸法形状、大きさ、第１のチャンネル長等）を自動的に最適化設計できる。そして最適化設計された所定パターンを形成するように、プリンタヘッド２５が矢印２６ａの方向に移動しながら、パソコンからの信号（図示していない）に応じて、所定のインキパターンを形成することになる。
【００７７】
図１４は、第１のチャンネル長と抵抗値の関係を示す図である。図１４において、Ｘ軸は第１のチャンネル長（単位はｍｍ）であり、これは複数の焼結薄膜１２の距離に相当する。またＹ軸は抵抗値（単位はｋΩ）であり、これは焼結薄膜１２の間の抵抗値に相当する。図１４から、第１のチャンネル長と抵抗値は比例関係にあることが判る。
【００７８】
図１４に示したような検量線を作製することで、インキパターン２８や、第１のチャンネル長２９を自動設計できる。そして感歪抵抗体を複数個形成してブリッジ回路を形成した場合に、抵抗値バラツキが大きくなったとしても、図１１〜図１３に示すように、焼結薄膜１２の上に感歪抵抗体１０を、更に感歪抵抗体１０の上に焼結厚膜１３を形成することで、抵抗値を目的値に近付けたり、抵抗値バラツキを小さくできる。焼結薄膜１２の厚みの影響を受けた感歪抵抗体１０の表面の凹凸や、感歪抵抗体１０のダレ等の発生に対しても、同様に図１４のような検量線を形成することで、抵抗値を目的値に補正することができる。
【００７９】
また本発明の場合、感歪抵抗体の上には、複数の焼結厚膜１３が一定距離（第１のチャンネル長２９相当の距離）を空けて形成すれば良いため、焼結厚膜１３と、下地となる基板８（あるいは感歪抵抗体１０や焼結薄膜１２）との位置ズレは抵抗値に影響しない。つまり焼結厚膜１３を形成するインキジェット装置に、基板８をセットした場合、その位置関係がずれたり、ばらついたりしても、複数の焼結厚膜１３の間隔（第１のチャンネル長２９）は、その影響を受けることはない。そのため、画像認識等の高価な設備を使わずとも、一般的な治具での位置合わせで対応できる。またインキジェット装置として、市販のインキジェット装置（ＣＲ−Ｒ等の硬質基板上にも高精度で印字できる装置が、各社から数万円以内で市販されている）を流用することも容易になる。
【００８０】
更に詳しく説明する。まず金属基板を所定形状に加工し、これを基板８とした。そしてこの基板８を１ロット１０００枚として、連続的にガラスペーストを所定形状で印刷、乾燥させた。そしてこの乾燥したガラスペーストの上に、ＡｇＰｄ系の電極ペーストを印刷し、乾燥させた。そして、前記ガラスペーストと電極ペーストをベルト炉（Ｉｎ／Ｏｕｔ６０分、最高温度８５０℃）で同時焼成し、それぞれ絶縁層９、配線となる焼結薄膜１２を形成した。そして、焼結薄膜１２の上に記載したブリッジ回路を形成するように、複数の感歪抵抗体ペーストを印刷し、これを焼成した。そして、ブリッジ回路を形成する４個の抵抗体の抵抗値を、初期抵抗値として自動測定すると、数％から十数％のバラツキが観察された。また抵抗値自体も目標値より数％から十数％高かった。
【００８１】
そこで、図１１、図１２に示したようにして、これらの基板の上の感歪抵抗体１０の上に、それぞれ最適なインキパターン２８を印字した。なお、ここでインキパターン２８を形成する金属ナノインキとしては、色々市販されているナノインキの中から、粒径数ｎｍの銀のナノ粒子を水の中に数十ｗｔ％の濃度で分散したインキジェット用の低粘度のナノインキを選んだ。そしてこれを事前に良く洗浄しておいた市販のインキジェット装置用の専用インキカセット（元々は、染料や顔料系の色インキが入っていた）にセットした。そしてこれを市販のインキジェットにセットし、ナノインキを印字できるようにした。
【００８２】
ここでインキジェット装置としては、市販のピエゾ素子を用いたプリンタ（年賀状印刷や写真印刷用に市販されている数万円以下のもの）を用い、ここに前記ナノインキをセットした。なおプリンタにはＣＤ等の平板印刷用の機構もセットされていたので、この機種を利用して、基板８をセットした。そして１ロット１００枚で、パソコンに保存された基板別の抵抗値データを基に、インキパターン２８を選定し、ナノインキを印字した。その後、これら基板上のナノインキを乾燥させた後、２５０℃で６０分間熱処理し、焼結薄膜１２を形成した。そして、最後に感歪抵抗体１０や焼結薄膜１２を覆うように、ガラスペーストを印刷し、乾燥させた後、ベルト炉（Ｉｎ／Ｏｕｔ６０分、最高温度６５０℃）で焼成した。こうして出来上がった歪センサの各感歪抵抗体の抵抗値を、焼結薄膜形成後の値として測定した。
【００８３】
そしてこうした試作を、数ロット繰り返した。その結果、初期抵抗（焼結薄膜を形成する前）がスペック内に入らなかったものが２０〜３０％発生していたが、焼結薄膜形成後（図１３の状態）では、ほぼ全数がスペック内に収まった。これは試作結果に応じて、図１４に示した検量線を自動的に最適化した効果もあったと思われる。なお、焼結薄膜は２５０℃で焼成されただけであったが、この上にガラスペーストを印刷して、６５０℃で焼成したが、前記ナノペーストは６５０℃の影響を受けなかった。
【００８４】
このように焼結薄膜の上に保護層を形成する場合、保護層を形成する前に、ナノインキを熱処理して、導体化（あるいは金属化、有機成分の分解）もしくは溶剤不溶化しておくことが望ましい。ナノインキが熱処理されていない場合、その上に形成される絶縁層の影響を受ける場合がある。なおナノインキの熱処理としては、１００〜６００℃が望ましい。１００℃未満の場合、ナノインキの導体化が難しい。また６００℃を超える高温でナノインキを熱処理した場合、感歪抵抗体１０を構成するガラス成分が再融解して、抵抗値やＴＣＲ（抵抗値の温度変化率）が変化してしまう可能性がある。
【００８５】
また熱処理時間は、１〜６０分が望ましい。熱処理時間が１分未満の場合、ナノインキの分解が激しくなりすぎて、下地と焼結薄膜１２の接着強度が影響される場合がある。また熱処理温度が６０分より長くなると、歪センサの生産性に影響を与える。発明者らの実験では、熱処理温度が２００〜３００℃、処理時間は５〜２０分（ベルト炉でのＩｎ／Ｏｕｔの時間）が適当であった。
【００８６】
比較のため、焼結薄膜１２を焼成することなく（ナノペーストを乾燥しただけで）、この上にガラスペーストを印刷し、６５０℃で焼成したところ、ナノペーストによっては、焼成中にガラスペースト中に拡散してしまうものもあった。一方、熱処理したナノインキの上で、ガラスペーストを６５０℃で焼成しても、埋め込まれたナノインキは特に影響されなかったが、これはナノインキが熱処理されて金属化したため、拡散しにくくなったためと考えられた。また比較のため有機溶剤で希釈できるナノペーストを乾燥させ、この上に有機溶剤で希釈できるガラスペーストを印刷して、６５０℃でナノインキとガラスインキを同時焼成したところ、ナノインキが拡散する場合があった。これは乾燥状態のナノインキが、その上に印刷されたガラスペースト中に含まれる有機溶剤で再溶解され、ガラスインキ中に拡散しやすくなったことも考えられた。
【００８７】
また焼結薄膜１２の上に、樹脂系の保護層を形成する場合も、保護層を形成する前にナノインキを熱処理することが望ましい。予めナノインキを熱処理しておくことで、樹脂系の保護層に含まれている溶剤成分、硬化剤等の影響を受けにくく出来る。
【００８８】
なお、インキジェット装置としては、ピエゾ式以外に、コンティニュアル式（連続的に噴射されたインキ滴を電磁界等で偏向させて印字するもの）、サーマル式（マイクロヒーター等で加熱して印字するもの）、ワックス式（ワックス状のインキを熱で溶解して噴射するもの）等、任意のものを選ぶことができる。
【００８９】
なおナノインキとして水溶性のものを選んだ場合、ナノインキを乾燥させておけば、保護剤との同時処理が可能である。例えば保護用のガラスペーストや樹脂ペーストとして有機溶剤系のものを用いた場合、ナノインキとこれら保護剤の同時焼成（あるいは同時硬化）を行うことで、生産コストを抑えることができる。これは保護層用のペーストに含まれている有機溶剤が水溶性のナノインキを溶解させないためである。
【００９０】
同様にナノインキとして有機溶剤可溶性のものを選んだ場合、保護用のガラスペーストや樹脂ペーストとして水溶性のものを用いた場合、ナノインキとこれら保護剤の同時焼成（あるいは同時硬化）を行なうことで、生産コストを抑えることができる。これは保護用のペーストに含まれている水系溶剤がナノインキを溶解させないためである。
【００９１】
なお比較のために、ナノインキの代わりに、市販の低温焼成の銀ペースト（粒子径は１〜１０μｍ程度のもの）を数種類選んで、これを希釈して図１１、図１２に示すようなインキジェットでの試作を試みたが、インキ中の金属粉が沈殿しやすくプリンタヘッドを詰めてしまって満足な印字はできなかった。一方、本発明で用いたナノインキの場合、金属粉が微粒子で、沈殿しないため、プリンタヘッドを詰めることはなかった。更に低温焼成用の銀ペーストをスクリーン印刷したが、個々の感歪抵抗体の抵抗値に応じて、個別にスクリーン版を選んで印刷することはコスト的に難しかった。
【００９２】
また同様に描画方法でも試みたが、生産性や設備コストが製品価格に影響を与える可能性があった。またこうした低温焼成の銀ペーストを用いて、図１４に示す検量線を作製した場合、バラツキが大きくなった。これは銀ペーストに含まれている銀粒子の粒径が、ナノペーストに比べて大きいため、感歪抵抗体との電気的接触が点接触（もしくは粗くなるため）になりやすいためと考えられる。そのため、ナノペーストを使った方が、感歪抵抗体との接触点を増やすことができる（あるいは接触点を細かくできるため）と思われる。
【００９３】
なお、感歪抵抗体の上に形成する保護層の熱処理温度は７５０℃以下が望ましい。７５０℃を超えると、感歪抵抗体を構成するガラス成分が再溶解して抵抗値等が変動する場合がある。なお、発明者らは、抵抗体の抵抗値変化に関係なく、焼結薄膜の耐熱性を評価すべく、保護層のガラス部材を７５０℃、８５０℃として焼成したが、保護層のガラスの下に形成されていた焼結薄膜１２のダメージは特に観察されなかった。
【００９４】
なお比較のために、乾燥状態の焼結薄膜で同様な実験を行った場合、焼結薄膜が薄くなったりパターン形状が変形したりする場合があった。これは、上に印刷したオーバーコート材料に含まれている溶剤成分でナノインキが再溶解された可能性があった。しかしナノインキを熱処理し、不溶化した後は、オーバーコート材料に含まれている溶剤成分でナノインキが再溶解されることもなく、またオーバーコートを高温で熱処理しても特に問題は発生しなかった。
【００９５】
（実施の形態７）
以下、本発明の実施の形態７について、本発明の特に請求項２５，２６の発明について図面を参照しながら説明する。
【００９６】
実施の形態７では、図１５を用いて、焼結薄膜のパターン形状について説明する。図１５は、焼結薄膜のパターン例である。図１５において、複数の配線である焼結薄膜１２の上に覆いかぶさるように、感歪抵抗体１０が形成されている。また、図１５において、複数の焼結厚膜１３の間隔が、第１のチャンネル長２９、複数の焼結薄膜１２の間隔が、第２のチャンネル長３０になる。
【００９７】
図１５に示すように、（第１のチャンネル長２９）＜（第２のチャンネル長３０）とすることで、抵抗値を焼結薄膜の寸法で調整できる。また第１のチャンネル長２９としては、複数の焼結薄膜１２の最短距離を選んでも良い。また図１５に示すように、焼結薄膜１２は、感歪抵抗体１０の幅よりも短くてもよく、その一部を覆えばよい。また焼結薄膜１２は必ずしも焼結厚膜１３と接する必要はない。
【００９８】
少なくとも焼結厚膜１３が、感歪抵抗体１０を介してでも焼結薄膜１２の上に被っていれば（あるいは重なっていれば）、抵抗値の調整効果は得られる。また図１５に示すように、本発明の場合、１個の抵抗体に複数の焼結薄膜を同時に形成することができる。そのため、図１５から判るように、焼結厚膜１３の位置が多少ずれても、あるいは多少傾いても、第１のチャンネル長２９は影響を受けないため、結果的にこれら位置ズレは課題にならない。また焼結厚膜１３と、その下地となる感歪抵抗体１０との接着強度は一定以上あればよい。これは焼結薄膜１２と感歪抵抗体１０との接触が、点接触ではなくて面接触になり、一般の銀粒子の入った電極ペーストよりも密着性に優れるためであり、更に保護層１１で覆われているためでもある。
【００９９】
なお、焼結厚膜１３をインキジェットで形成する場合、インキジェットプリンタの解像度は３６０ｄｐｉ（Ｄｏｔ  ｐｅｒ  ｉｎｃｈ）以上、特に７２０ｄｐｉ以上が望ましい。これはプリンタの解像度が低い場合、焼結薄膜の寸法精度や第１のチャンネル長２９が影響されるためである。またプリンタの解像度を高めた場合、噴射されるインキ滴２７の直径が小さくなり、その結果、焼結厚膜１３の厚みが低下することが考えられるが、少なくとも感歪抵抗体１０のシート抵抗値よりも低ければ特に大きな影響はない。
【０１００】
またプリンタのドライバーソフトを調整することで、微細なインキ滴２７であっても焼結薄膜の厚みを調整することができる（同じ位置に着弾するインキ滴２７の個数や噴射条件をソフト的に調整できる）。
【０１０１】
（実施の形態８）
以下、本発明の実施の形態８について、本発明の特に請求項２７〜３１の発明について説明する。
【０１０２】
実施の形態８では、金属ナノインキについて更に詳しく説明する。
【０１０３】
金属ナノインキとしては、銀、パラジウム、銅、ニッケル等の金属もしくは合金からなる電極ナノ粒子を、溶剤中に分散したものを用いることができる。電極ナノ粒子の大きさは０．００１〜１μｍが望ましい。
【０１０４】
なお、０．００１μｍ未満の金属のナノ粒子は、取り扱いが難しく高価である。また１μｍを超える金属粉は金属ナノインキ中で沈殿しやすく、プリンタヘッドを詰めてしまう場合がある。またナノインキの溶剤として、水系の場合、水に必要に応じてエチレングリコールやポリエチレングリコール、グリセリン等のＯＨ基を有する（望ましくは複数個有する）等の水溶性有機溶剤を添加したものを用いることが望ましい。これはこうした水溶性有機溶剤を添加することで、ナノインキの表面張力を調整できインキジェット装置での噴射安定性（例えば、噴射後にサテライトと呼ばれる異常インキ滴の発生を防止できる）を改善でき、基材に対する濡れ性、乾燥性（乾燥速度が速すぎると、プリンタヘッドの表面でインキが乾燥して固まってしまう）を調整できる。また水溶性溶剤を用いたナノインキを用いることで、また家庭用に市販されているインキジェット装置を流用することができる。
【０１０５】
また金属ナノインキの溶剤として、有機溶剤系を用いる場合、水に不溶性（もしくは水に溶けないもの）を用いることができる。こうした溶剤系の金属ナノインキの場合、産業用のインキジェットプリンタ（例えば、ＰＯＳ用の大型プリンタや産業用高速プリンタ）を用いることができる。こうした産業用のプリンタヘッドは、民生用に比べて構造がしっかりしており耐久性にも優れているため、長時間の安定印字が可能になる。
【０１０６】
なお金属ナノインキの熱処理としては、１００〜６００℃が望ましい。１００℃未満の場合、金属ナノインキの導体化が難しい。６００℃を超える高温でナノインキを熱処理した場合、感歪抵抗体３を構成するガラス成分が再融解して、抵抗値やＴＣＲ（抵抗値の温度変化率）が変化してしまう可能性がある。また熱処理時間は、１〜６０分が望ましい。熱処理時間が１分未満の場合、ナノインキの分解が激しくなりすぎて、下地と焼結薄膜１２の接着強度が影響される場合がある。また熱処理温度が６０分より長くなると、歪センサの生産性に影響を与える。発明者らの実験では、熱処理温度が２００℃〜３００℃、処理時間は５〜２０分（ベルト炉でのＩｎ／Ｏｕｔの時間）が適当であった。
【０１０７】
また、必要に応じて金属ナノインキの中に樹脂成分を添加しても良い。樹脂成分を少量添加することで、金属ナノインキのインキを印刷工法に応じて最適化でき、更に乾燥されてできた塗膜の強度が改善でき、傷付きにくくできる。例えば、インキジェット用には、粘度０．１センチポイズ〜２０ポイズが望ましい。ここで粘度０．１センチポイズ未満のインキを作製することは難しく、コストが発生する。また粘度が２０ポイズを超えると、インキジェットでの印字に影響を与える場合がある。
【０１０８】
また金属ナノインキに銀を主体としたものを用いた場合、マイグレーションの可能性がある。しかし、本発明のように、感歪抵抗体の上に形成する場合、殆ど電圧が発生しないためマイグレーションの可能性は低い。また高信頼性、耐半田付け性、耐マイグレーション性の要求される部分には、図１に示したような配線として、銀パラジウム、あるいは必要に応じて白金等を添加することができる。なお、焼結薄膜のマイグレーションを防ぐためには、焼結薄膜の上に保護層を形成することが有用である。例えば焼結薄膜を、ガラスを主体とする保護層で覆うことで、Ａｇのエレクトロマイグレーションの発生原因となる水分の浸入を防止できる。
【０１０９】
（実施の形態９）
以下、本発明の実施の形態９について、本発明の特に請求項１２〜１４，３２，３４〜３７の発明について説明する。
【０１１０】
次に実施の形態９として、絶縁層について説明する。基板８の上に形成する絶縁層としては、ガラスやセラミックを主体とするものを用いることが望ましい。こうした無機系の絶縁層は、樹脂系の材料に比べ、耐力的にも優れ、耐水性等の信頼性も高い。また絶縁層としてガラスペーストを印刷焼成してなるガラス系（もしくは無機系）絶縁層を用いることで、配線に銀や銀パラジウムのような高信頼性で耐半田喰われ性の高い厚膜部材を使うことができる。また絶縁層上でのナノインキの焼成温度を高めに設定できるため、焼成時間を短縮でき、生産性を高められる（発明者らの実験では、ナノインキの焼成温度を１００〜１５０℃と低くした場合、焼成時間を長くする必要があった）。
【０１１１】
更に詳しく説明する。まずガラス粉としては、粒径（もしくは平均粒径）が０．１〜１０μｍのものが望ましい。粒径が０．１μｍ未満のガラス粉は粉砕や分級費用が発生するため高価である。また粒径が１０μｍを超えると、焼結されてなる絶縁層にボイド（数μｍ程度の小さな穴）が発生しやすくなる場合がある。
【０１１２】
そして、このようなガラス粉に、樹脂溶液を加え、３本ロール等の分散装置を用いて分散することで、ガラスペーストを作製できる。なおここで３本ロールは、セラミック製（アルミナ製、ジルコニア製、もしくは金属ロールの表面にセラミック層を溶射等で形成したもの）を用いることが望ましい。３本ロールの表面が金属の場合、ガラス粉で研磨され、出来上がったガラスペーストの中に不純物として混入してしまう可能性がある。また必要に応じて、異なる組成の複数のガラス粉やセラミック粉等を添加することで、焼成されてなる絶縁層の熱膨張係数や焼結密度を最適化できる。
【０１１３】
なお、ガラスペースト中のガラス粉の濃度は４０〜８０ｗｔ％が望ましい。４０ｗｔ％未満の場合、ガラスペーストが乾燥された後の塗膜の密度が低くなり、焼結体の密度が影響を受ける場合がある。また８０ｗｔ％を超えると、ガラスペーストの流動性が影響を受け、印刷時にレベリング性やピンホール発生に影響が発生する場合がある。なお、樹脂溶液としては、αテルピネオールやＢＣＡ（ブチルカルビトールアセテート）等の有機溶剤に、樹脂（エチルセルロースやポリビニールブチラール他）を溶かしたものを用いることができる。また必要に応じて可塑剤（フタル酸系の高沸点溶剤）を添加することで、出来上がった乾燥塗膜の柔軟性を改善できるため、高膜厚化や高速乾燥が可能になる。
【０１１４】
また適当な添加剤（分散剤、レベリング剤等）を添加してもよく、こうした添加剤は色々な種類のものが市販されている。またガラスペーストの印刷には、スクリーン印刷を用いることができる。またスクリーン印刷の場合、ガラスペーストが乾燥されてなる乾燥膜の膜厚は１０〜８００μｍが望ましい。１０μｍ未満の場合、ピンホール等が発生する可能性がある。また８００μｍより厚い膜厚を、スクリーン印刷で形成しようとするのは難しく、また厚い分だけインキが流れたりダレやすくなるため、微細なビア穴（貫通穴）や高精度なパターン形成が難しくなる場合がある。またこうして形成された乾燥膜を焼成することで、厚み１０〜５００μｍの絶縁膜を形成できる。
【０１１５】
なお、ガラスを主体とした絶縁層の厚みが５μｍ未満の場合、ボイド（小さな穴）の影響を受ける場合がある。また厚みが５００μｍを超えると、材料費が増加する。なお、ガラス材料としては、非晶質ガラスや結晶質ガラスのどちらを用いても良い。またここにフィラーとして、アルミナやジルコニア、ＳｉＯ2等のセラミック粉を添加することで、その熱膨張係数や誘電率を変化できる。
【０１１６】
またこのとき、熱膨張係数は、基板８より僅かに小さくしておくことが望ましい。絶縁層９の熱膨張係数を、基板８より小さくしておくことで、焼成後に基板８から絶縁層９に対して圧縮応力を発生させられ、その結果、絶縁層９のクラック強度を高められる。なおここでクラック強度とは、絶縁層９の形成された基板８を曲げた時、どのぐらいの歪で絶縁層９にクラック（割れ）が発生するかというものであり、このクラック強度は高いことが望ましい。また添加するセラミック粉の粒径は、０．００１〜１０μｍが望ましい。粒径が０．００１μｍ未満のセラミック粉は高価であり、その比表面積が大きいためガラスペースト中への分散が難しい場合がある。またセラミック粉の粒径が１０μｍを超えると、出来上がった絶縁層９の中にボイドが発生しやすくなる場合がある。
【０１１７】
またこのとき基板８の材料としては、耐熱性のステンレス基板を使うことが望ましい。なお、ステンレス基板の上にガラスペーストを印刷して焼成する場合、焼成温度は９５０℃以下が望ましい。９５０℃より高い温度で焼成する場合、ガラス材料が限定され、更に金属基板が特殊で高価なものになってしまう場合がある。
【０１１８】
なお絶縁層に用いるガラスの融点は、４００〜２０００℃のものが望ましい。ガラス材料に非晶質材料を用いる場合、融点が４００〜８００℃のものが望ましい。融点が４００℃未満の場合、ガラスが特殊となり高信頼性が得られない場合がある。また融点が８００℃を超えると焼成温度が高くなりすぎ、基板８に用いる金属材料が高価で特殊なものとなる。またガラス材料に結晶性のものを用いることができる。この場合、６００〜９００℃で結晶化ガラスを焼結できるが、こうして焼結された後の結晶化ガラスの融点は２０００℃近くまで上がることがある。またこれらガラス材料の熱膨張係数は７〜２０ｐｐｍ／℃が望ましい。７ｐｐｍ／℃未満の場合、基板８に使える金属材料が高価で特殊なものとなるためであり、２０ｐｐｍ／℃を超える金属材料も同様に高価で特殊なものとなる。
【０１１９】
また同様にオーバーコートに、ガラス材料を用いることができる。この場合、厚み１０〜５００μｍで、融点が３００〜１０００℃のものを用いることが望ましい。厚み１０μｍ未満の場合、ピンホール等の影響を受ける可能性があるためである。また５００μｍを超える厚みの場合、材料費が製品コストに影響を与える可能性がある。また融点が３００℃未満のガラス材料では信頼性に課題が残る場合がある。また融点が１０００℃を超えるものでは、オーバコートの焼成温度が高くなるため、内部に埋め込まれた感歪抵抗体の特性（抵抗値他）に影響を与える場合がある。
【０１２０】
またオーバーコートに樹脂材料を用いることができる。この場合、厚みは１０μｍ〜１０ｍｍの硬化性樹脂を用いることが望ましい。また硬化温度は１００〜４００℃が望ましい。硬化温度が１００℃未満の材料では、熱硬化が不充分な場合がある。また４００℃を超えると樹脂が分解する可能性もある。厚みが１０μｍ未満の場合、ピンホール等の影響を受ける可能性がある。また厚みが１０ｍｍを超えると材料費が増加する。なおガラス材料と樹脂材料で、その上限厚みが異なるのは、それぞれに材料費の違いとその内部応力の違い、吸湿性等の違いを加味したためである。
【０１２１】
なお本発明に用いる感歪抵抗体は、少なくとも酸化ルテニウムを５〜４０ｗｔ％、ガラスを４０〜９０  ｗｔ％含み、その厚みは３〜５０μｍであり、ＧＦ値が５以上であるものが望ましい。酸化ルテニウムの含有率が５ｗｔ％未満の場合、抵抗値が高すぎてブリッジ回路の設計が難しくなる場合がある。また酸化ルテニウムの含有率が４０ｗｔ％を超えると、抵抗値が低くなりすぎてブリッジ回路に配線抵抗が影響を与える場合がある。また感歪抵抗体の厚みが３μｍ未満の場合、抵抗体の厚みバラツキが大きくなり、ブリッジ回路を形成する複数の抵抗体の抵抗値等にバラツキが発生しやすい。またその厚みが５０μｍを超える場合、抵抗体の材料費が製品コストに影響を与える場合がある。
【０１２２】
またＧＦ（Ｇａｕｇｅ  Ｆａｃｔｏｒ、歪に対する抵抗値の変化率であり、ＧＦは高い方が高感度である。一般の箔ゲージの場合ＧＦ＝２である）は、５以上が望ましい。ＧＦが５未満の場合、歪に対する抵抗値の変化率が低いため、歪センサとしての利用用途が限定される。
【０１２３】
なおガラスペーストが乾燥されてなるガラスペースト乾燥膜と、厚膜ペーストが乾燥されてなる厚膜ペースト乾燥膜を同時に焼成することでコストダウンできる。この場合、焼成温度は４００〜９００℃が望ましい。４００℃未満の場合、焼結が不充分となる可能性がある。また９００℃を超える場合、基板８に特殊で高価なものを選ぶ必要がある。
【０１２４】
またガラスペーストが印刷乾燥されてなるガラスペースト乾燥膜と、金属ナノインキが印刷乾燥されてなる金属ナノインキ乾燥膜を、４００〜９００℃で同時に焼成することでコストダウンできる。この場合、焼成温度は４００〜９００℃が望ましい。４００℃未満の場合、焼結が不充分となる可能性がある。また９００℃を超える場合、基板８に特殊で高価なものを選ぶ必要がある。
【０１２５】
なおガラスペーストが印刷乾燥されてなるガラスペースト乾燥膜と、感歪抵抗体ペーストが印刷乾燥されてなる感歪抵抗体ペースト乾燥膜は、４００〜９００℃で同時焼成することでコストダウンできる。この場合、焼成温度は４００〜９００℃が望ましい。４００℃未満の場合、焼結が不充分となる可能性がある。また９００℃を超える場合、基板８に特殊で高価なものを選ぶ必要がある。
【０１２６】
感歪抵抗体ペーストが印刷乾燥されてなる感歪抵抗体ペースト乾燥膜と、金属厚膜インキが印刷乾燥されてなる厚膜乾燥膜もしくは金属ナノインキが印刷乾燥されてなる金属ナノインキ乾燥膜は、共に４００〜９００℃で同時焼成することでコストダウンできる。この場合、焼成温度は４００〜９００℃が望ましい。４００℃未満の場合、焼結が不充分となる可能性がある。
【０１２７】
（実施の形態１０）
以下、本発明の実施の形態１０について、本発明の特に請求項３３，３８〜４５の発明について図面を参照しながら説明する。
【０１２８】
実施の形態１０では、金属ナノインキを使った配線の薄層化について、図１６を用いて説明する。図１６は絶縁層の上に直接、インキジェット方法で金属ナノインキを印刷する様子を示す断面図である。
【０１２９】
図１６において、基板８の上には絶縁層９が形成されている。そしてプリンタヘッド２５の内部には所定の金属ナノインキ（図１６では図示していない）がセットされ、外部信号（図示していない）によって、ノズル（図示していない）からオンデマンドで噴射され、インキ滴２７を形成する。またプリンタヘッド２５は、矢印２６ａの方向に自由に移動でき、移動しながら外部信号（図示していない）によって、インキ滴２７を噴射できる。また噴射されたインキ滴２７や、矢印２６ｂの方向に飛んだ後、被印刷体となる感歪抵抗体１０や絶縁層９の上に着弾し、インキパターン２８を形成する。
【０１３０】
このようにして、インキパターン２８の形成方法として、非接触印刷方法を用いることで、感歪抵抗体１０の厚みや段差に関係なく、複雑な回路パターンであっても、コンピュータ上で自動設計し、瞬時に図１６のようにしてインキパターン２８に起こすことができる。こうして形成されたインキパターン２８は、印刷後に熱処理されることで焼結薄膜１２となる。
【０１３１】
図１７は、インキジェット特有の課題とその解決方法について説明する図である。紙の場合、インキジェットで印字するとインキが下地の紙に染み込むために、インキが紙の上に盛り上がり、紙の上で撥水撥油されたように水玉状にはじかれることはない。しかし焼成済みのガラス層やセラミック層の上にインキジェットでインキパターンを印字した場合、下地にインキが染み込まないため、ガラス層やセラミック層の上でインキが水玉状に盛り上がることがある。これは下地にインキが染み込まず、更にインキが低粘度の状態のために、その表面張力で（例えば、室温で水銀が水玉状の塊になるように）インキが水玉状になるためである。
【０１３２】
また焼成済みのガラス層やセラミック層によっては、インキは濡れ広がってしまい、印字したパターンが滲んでしまうことがある。これはインキの表面張力が低い場合に発生しやすい。しかしたとえ表面張力が低く、濡れ広がりやすいインキを使ったとしても、当初濡れ広がる焼成済みのガラス層であっても、この焼成済みガラス層を自然放置しておくことで、インキが濡れ広がらない（あるいはインキが表面で水玉状にはじかれる）ことも経験する。これは焼成済みのガラス層を放置している間に、空気中に油や汚れ、ゴミ等が付着したことが原因と考えられる。このように、着弾したインキパターンを高精度に保つことは難しい場合がある。こうした場合、以下のようなアプローチが有効である。
【０１３３】
図１７（Ａ）において、未焼成ガラス層３１が基板８の上に形成された後、所定温度で焼成されることで絶縁層９を形成する。図１７（Ａ）において、プリンタヘッド（図示していない）から噴射されたインキ滴２７は矢印２６ｂの方向に飛行し、未焼成ガラス層３１の上に着弾し、インキパターン２８を形成する。図１７（Ａ）の丸で囲んだ部分は、未焼成ガラス層３１とインキパターン２８の界面であり、この丸で囲んだ部分の拡大断面図が図１７（Ｂ）に相当する。図１７（Ｂ）において、インキパターン２８は、インキ滴２７の集合体で表わされている。このようにインキ滴２７が未焼成ガラス層３１の上に着弾した後、インキ滴２７に含まれている溶剤成分（例えば、水や有機溶剤）等が、下地となる未焼成ガラス層３１の方向に染み込む。そして溶剤成分の少なくなった着弾後のインキ滴２７は、その結果、増粘し流動性をなくす。
【０１３４】
図１８は、消失性下地を用いて着弾後のインキ形状を高精度に保つ様子を示す断面図である。図１８（Ａ）において、基板８の上に、絶縁層９が形成されている。そして絶縁層の一部（図においては、絶縁層９の右半分）に消失性下地３２を形成している。そして、この上に、プリンタヘッド（図示していない）から、インキ滴２７を噴射させる。一部のインキ滴２７は、絶縁層９の上に直接、着弾してインキパターン２８ａを形成する。またインキ滴２７の一部は、絶縁層９の上に形成された消失性下地３２の上に着弾してインキパターン２８ｂを形成する。
【０１３５】
絶縁層９の上に直接、着弾したインキパターン２８ａは、下地の絶縁層９に染み込まないため、その表面に水玉状に盛り上がる（あるいはメニスカスと呼ばれる張力によって水玉を形成する）か、その表面で濡れ広がってしまう。一方、消失性下地３２の上に着弾したインキ滴２７は、着弾と同時にインキ滴２７の内部の溶剤成分が、矢印２６ｃに示すように、消失性下地３２に染み込むため、濡れ広がったり、水玉状に丸く寄り固まることはない。
【０１３６】
図１８（Ｂ）は、図１８（Ａ）のサンプルが焼成された後の断面形状を示すものである。図１８（Ａ）において、絶縁層９の上に形成されたインキパターン２８ａは、図１８（Ｂ）において、焼結薄膜１２ａを形成する。図１８（Ａ）に示すように、絶縁層９の上に形成されたインキパターン２８ａは水玉状に丸く寄り固まっており、これが乾燥、焼成されてなる焼結薄膜１２ａは、図１８（Ｂ）に示すように、表面粗さが大きく、細かいクラックやひび割れが発生しやすい。
【０１３７】
一方、図１８（Ａ）において、消失性下地３２の上に形成されたインキパターン２８ｂは、インキ滴２７の着弾と共に、インキ粘度が上昇するため、均一な厚みで、濡れ広がり、パターンが撥水撥油されて縮まることもない。その結果、このパターンは、焼成後に、図１８（Ｂ）に示すように、絶縁層９の上で、均一な厚み、高精度なパターンを維持したまま焼結薄膜１２ｂを形成する。なお消失性下地３２は、この後、金属ナノインキの熱処理の際、分解してなくなっている。
【０１３８】
また、このような手法を感歪抵抗体１０の上に金属ナノインキをインキジェットで形成する場合にも利用できる。例えば使用する金属ナノインキによっては、下地となる感歪抵抗体１０の上で濡れ広がったり、水玉状にはじかれたり（撥水撥油）されたりする場合も考えられる。こうした場合、ナノインキの下地に、消失性下地層を形成しておくことで下地に対する印刷適性を大幅に改善できる。消失性下地層としては、発明者らが国際公開番号ＷＯ／０８６９２４号公報等で提案したものを使うことができる。
【０１３９】
水溶性のナノインキに対しては水溶性の消失性下地層が、油溶性（もしくは有機溶剤可溶性）のナノインキに関しては、油溶性（もしくは有機溶剤可溶性）の消失性下地を使うことが望ましい。これは、水溶性のナノインキに対して、油溶性の消失性下地を使った場合、油溶性の消失下地の上に着弾した水溶性ナノインキが、撥水撥油されてしまい、パターンが綺麗に描けない（多くの場合、パターン周辺が水玉状に撥水されてしまう）ためである。
【０１４０】
なお、水溶性の消失性下地の場合、有機溶剤に対して多少の可溶性（あるいは膨潤性）を有していることが望ましい。こうすることで、様々なナノインキに対する印刷適性を改善できる。なお消失性下地層の厚みは、０．００１〜１０μｍが望ましい。１０μｍを超える場合、ナノインキパターンの熱処理時にそのパターンが変形する場合がある。また消失性下地の厚みが０．００１μｍ未満の場合、下地に対する印刷適性の改善効果が得られない場合があり、また消失性下地の形成時の厚み制御、更に厚み測定が難しくなる場合がある。このようにしてインキ滴２７が、消失下地の上に着弾し、インキ滴の粘度が上昇し、インキパターンのダレやはじきを防止できる。
【０１４１】
なお、消失性下地の上に着弾したインキ滴の粘度変化（粘度上昇以外にはゲル化や硬化、脱水等も含まれる）としては、消失性下地への溶剤成分の浸透以外に、消失性下地に含まれている成分との、ゲル化反応を使うことができる。例えば、アニオン系とノニオン系、アニオン系とカチオン系、ノニオン系とカチオン系の反応を使うことができる。例えば、ポリカルボン酸等の分散剤を用いてナノインキを作製し、消失性下地にノニオン系を使うことで、着弾とインキ溶剤の浸透以外にインキ滴の粘度上昇反応（あるいはゲル化）を併用できる。
【０１４２】
このように水溶性部材を用いた場合、他の化学反応（例えば、市販のポリビニールアルコール系の合成洗濯のりに硼砂等を加えてできるゲル反応）アクセプターとドナーでゲル化する反応、塩析反応、ｐＨの違いを利用するゲル化反応、物理ゲル反応（例えば、高分子間の水素結合やイオン結合、キレート生成等による物理的橋架け反応）、反対電荷を有する２種類の高分子電解質溶液同士を混合した際に発生するポリイオンコンフレックスゲルと呼ばれるゲル反応等も用いることができる。また化学反応を用いるゲル化反応（あるいはｐＨの違いを用いるゲル化反応）、タンパク質の凝固反応、脱水反応（脱水化剤として、メタノールやエタノールを使うことができる）を用いることもできる。
【０１４３】
またこうした部材を、予め下地となる絶縁層に添加しておくことも可能である。つまりこうした成分をバインダ等に添加し、これで絶縁層を形成しておくことで、この上に着弾したインキ滴２７をダレやはじきなしで所定のインキパターン２８とすることができる。このようにインキパターンをゲル化や不溶化した場合、下地部材と一括焼成することも可能である。
【０１４４】
以上のように、焼結薄膜１２を使うことで、その上に形成した感歪抵抗体１０にダレ等による抵抗値バラツキの発生を抑えられる。
【０１４５】
なお、焼結薄膜１２の厚みは０．０１〜５μｍが望ましい。焼結薄膜１２の厚みが０．０１μｍ未満の場合、抵抗値が高くなってしまいブリッジ回路の精度に影響を与える場合がある。また焼結薄膜１２の厚みが５μｍを超えると、その厚みが感歪抵抗体３の抵抗値バラツキの発生原因になる可能性があり、また焼結薄膜１２の材料費が製品コストに影響を与える可能性がある。
【０１４６】
なお発明者らの最適化実験では、焼結薄膜１２の厚みは０．１〜１μｍが望ましかった。焼結薄膜１２の厚みが０．１μｍ以上（望ましくは０．２μｍ以上）の場合、焼結薄膜１２のシート抵抗のバラツキも少なく、その値も安定していた。また焼結薄膜１２の厚みが１μｍ以下の場合、その厚みが感歪抵抗体１０の抵抗値バラツキの原因にはなりにくかった。これは感歪抵抗体１０の下地となる絶縁層９にも、１μｍ程度の凹凸や表面粗さがあるためと考えられた。
【０１４７】
金属ナノインキとしては、銀、パラジウム、銅、ニッケル等の金属もしくは合金からなるナノ粒子を、溶剤中に分散したものを用いることができる。ナノ粒子の大きさは１ｎｍ〜１μｍが望ましい。１ｎｍ未満の金属のナノ粒子は、取り扱いが難しく高価である。また１μｍを超える金属粉では、金属ナノインキが焼成してなる焼結薄膜の厚みを厚くする必要があり、感歪抵抗体に配線の厚みに依存する抵抗値バラツキが発生しやすくなる。
【０１４８】
なお金属ナノインキを図１６に示すように、インキジェット方法で使う場合、その粘度は０．１センチポイズ〜１０ポイズが望ましい。なお粘度測定におけるズリ速度は、１〜１０００／ｓの範囲が望ましい。つまり１〜１０００／ｓのズリ速度域で、少なくとも金属ナノインキの粘度が０．１センチポイズ〜１０ポイズであれば、インキジェットでの印字が可能である。なお粘度が１０ポイズを超えると、粘度が高すぎてインキジェットでは印字できない場合がある。また、０．１センチポイズ未満のインキを作製することは技術的に困難でありコスト高になる。
【０１４９】
なお、図１６や図１８における焼結薄膜１２の形成方法としては、インキジェットを用いても良いが、スクリーン印刷方法や描画方法を用いても良い。スクリーン印刷の場合、ナノインキの粘度は、ズリ速度１／ｓにおいて１０〜１００００ポイズが望ましい。ナノインキはインキジェット用に市販されているものがあるので、これらをスクリーン印刷用や描画用に用いる場合、ナノインキに樹脂等を添加して粘度調整すれば良い。また、元々金属ナノインキに含まれている金属粒子は非常に細かいため、スクリーン版や描画用の描画ヘッドを詰めてしまうことはない。
【０１５０】
更に詳しく説明する。まず所定寸法に加工した金属基板を基板として約１０００枚用意した。次に、この上に所定のガラスペーストを印刷し、乾燥した後、ベルト炉（Ｉｎ／Ｏｕｔ６０分、最高温度８５０℃）で焼成した。そしてこの上に、金属ナノインキをインキジェット印刷した後、乾燥させ、ベルト炉（Ｉｎ／Ｏｕｔ２０分、最高温度３００℃）で熱処理した。次にこの上に感歪抵抗体ペーストを所定ブリッジ回路を形成するように複数個を一括してスクリーン印刷し、ベルト炉（Ｉｎ／Ｏｕｔ６０分、最高温度８５０℃）で焼成した。そして、最後に保護層を形成した。最後に抵抗値バラツキを測定したところ、殆ど全数が規格抵抗値内に収まっていた。
【０１５１】
そこで比較用に、複数の銀パラジウム電極（金属粒子径１〜１０μｍ）を用いて、同様に試作（焼成後の電極厚みは１０〜２０μｍであった）し、抵抗値バラツキを測定したところ、１０〜２０％が規格抵抗値内に収まらなかった。そこでこれら規格内に収まらなかったサンプルを解析したところ、ダレが発生していることがわかった。一方、実施の形態１０のサンプルでは、ダレは発生していなかった。そこで、前記複数の銀パラジウム電極（金属粒子径１〜１０μｍ）を用いて、インキを希釈しながら印刷条件を工夫して薄層化印刷を試みた。電極の焼成後の厚みを５μｍ程度と薄層化したがダレはまだ発生する場合があった。
【０１５２】
更にインキを希釈して電極の焼成後の厚みを１〜３μｍ程度としたが、抵抗値バラツキは収まらなかった。そこで、これら薄層化した電極を電子顕微鏡で観察したところ、個々の金属粒子径が大きいため、切れ切れになっていた。一方、焼結薄膜の場合（金属粒子径が元々細かいため）、電極厚みを０．１μｍ未満と薄くしても、配線が切れることはなかった。
【０１５３】
なお図１６や図１８に示した構造とすることで、焼結薄膜１２に銀１００％の金属ナノインキを選ぶこともできる。これは焼結薄膜１２の上に、感歪抵抗体１０が形成されるため、複数の焼結薄膜１２間にマイグレーションの原因となる水分の浸入を防止できるためである。更に焼結薄膜１２や感歪抵抗体１０を保護層１１で覆うことも効果的である。保護層１１としてガラス材料を用いる場合、その厚みは５〜５００μｍが望ましい。ガラス層の厚みが５μｍ未満の場合、ガラス層の焼成時に発生する泡やピンホールの影響を受ける場合がある。またガラス層の厚みが５００μｍを超えると、ガラス層の材料費が製品コストに影響を与える場合がある。
【０１５４】
また絶縁層９として、樹脂を用いる場合、その厚みは１０μｍ〜２ｃｍが望ましい。樹脂の厚みが１０μｍ未満の場合、所定の信頼性が得られない場合がある。また樹脂層の厚みが２ｃｍを超えると、樹脂の材料費が製品コストに影響を与える場合がある。このように、ガラスに比べて樹脂の方が、柔らかい分、内部応力が感歪抵抗体の抵抗値変化（あるいは抵抗値のシフトやクリープ、共に抵抗値が時間と共に僅かであるが変化する現象）を防止しやすい。しかし、ガラスに比べて樹脂の方が水分の浸入に弱い場合があるので、保護層１１として樹脂を用いる場合、その厚みは２０μｍ以上が望ましい。また樹脂中にセラミック粉等のフィラー材料を入れることで、その耐水性、強度を改善することができる。
【０１５５】
次に、絶縁層にガラスを用いた場合について説明する。絶縁層にガラスを用いた場合、ガラス材料と金属ナノインキを同時焼成することが可能である。例えば、金属基板の上に、所定のガラスペーストを印刷、乾燥し、この上に金属ナノインキを所定形状に印刷、乾燥し、ガラスペーストの焼成と共に金属ナノインキの熱処理を兼用することも可能である。
【０１５６】
次に具体的に説明する。まず未焼成ガラス層としては、所定のガラス粉を樹脂溶液の中に分散してなるガラスペーストを作製した。ここで樹脂溶液は、ポリビニールブチラール樹脂を、αテルピネオールとＢＣＡ（ブチルカルビトールアセテート）の混合溶剤の中に溶かし、更にフタル酸系の高沸点溶剤を可塑剤として加えた。そして、この樹脂溶液中に、前記ガラス粉を添加し、セラミック製３本ロールミルを用いて、均一に分散させた後、粘度調整した。最後に、市販のメッシュ（網）を用いて、前記ペーストをろ過し、ガラスペーストとして完成させた。このガラスペーストを、基板８の上に、スクリーン印刷方法を用いて所定パターン形状に印刷した後、約１０分間レベリングさせ、最後に約２００℃で１０〜３０分程度、乾燥させて、未焼成ガラス層とした。
【０１５７】
なお、ガラス粉の平均粒径は、０．１〜１０μｍが望ましい。０．１μｍ未満のガラス粉は、高価であるので製品価格に影響する場合がある。なおスクリーン印刷時のピンホールや泡が、製品の歩留りに影響するのを防ぐため、未焼成ガラス層は、印刷、乾燥、印刷、乾燥と繰り返すことで、未焼成ガラス層を複数層とすることで対処した。平均粒径が１０μｍを超える場合、確率的に２０μｍや３０μｍ、場合によっては４０μｍと大粒のガラス粉が混在している可能性が高く、ガラスペーストの印刷時や焼成時に課題となる場合がある。またこうした大粒のガラス粉が含まれているガラスペーストの乾燥表面は凹凸が大きく、この凹凸がナノインキの印刷適性や焼成適性に影響を与える可能性がある。
【０１５８】
なお、未焼成ガラス層を多層化する場合、ガラスペーストを塗布し乾燥した上に更にガラスペーストを塗布することで形成することができる。また基板８と接する絶縁層９は結晶化ガラスであり、その結晶化率は５０％以上であることが望ましい。基板８と接する絶縁層９が非晶質ガラスの場合、感歪抵抗体１０の焼成時に軟化して基板８との界面の接着強度が低下する場合がある。そのため基板８と接する絶縁層９を結晶化ガラスとすることで感歪抵抗体１０の焼成時に絶縁層９としてガラスが軟化しないため基板８との界面の接着力が低下することはない。また結晶化ガラスを用いる場合、結晶化率は５０％以上が望ましい。結晶化率が５０％未満（つまり絶縁層の５０％以上が非晶質ガラス）の場合、感歪抵抗体１０の焼成時に非晶質ガラス成分が軟化して、基板８との接着強度に影響を与える場合がある。なお、絶縁層９の結晶化率はＸ線回折等の設備を用いて評価することができる。
【０１５９】
（実施の形態１１）
以下、本発明の実施の形態１１について、本発明の特に請求項３〜７の発明について図面を参照しながら説明する。
【０１６０】
実施の形態１１では、図１９〜２１を用いて、焼結薄膜１２と焼結厚膜１３との組み合わせ例について説明する。図１９は焼結薄膜と焼結厚膜の２種類からなる配線を組み合わせた様子を示す断面図である。図１９において、基板８の上には絶縁層９が形成され、その上には焼結薄膜１２が形成され、焼結薄膜１２の上には、感歪抵抗体１０や焼結厚膜１３が形成されている。
【０１６１】
図２０は焼結薄膜と焼結厚膜の２種類からなる配線を組み合わせた様子を示す断面図であり、図２０において、１４は窓であり、保護層１１に所定形状で形成された開口部であり、窓１４の中には焼結厚膜１３が露出している。また絶縁層９を介して、焼結薄膜１２が形成され、焼結薄膜１２の上に、感歪抵抗体１０が重なるように形成されている。そして保護層１１に形成された窓１４を介して、各種チップ部品等が半田付け等で実装されることになる。
【０１６２】
実施の形態１１では、焼結薄膜１２の厚みが極めて薄いため、この上に感歪抵抗体１０を形成しても、ダレが発生せず、抵抗値バラツキが発生しにくい。また焼結薄膜１２の厚みが薄く、更に半田喰われやすい銀を主体としたものであっても、図９に示すようにその上に従来の配線を形成することで、半田喰われ等の発生を防止できる。なお配線としては、パラジウムを５ｗｔ％以上含むことが望ましい。パラジウムを含むことで配線の耐半田喰われ性を改善できる。また配線の厚みは５μｍ以上が望ましい。配線の厚みが５μｍ未満の場合、半田喰われしてしまうため、必要な接着強度が得られない場合がある。
【０１６３】
なお焼結薄膜１２と焼結厚膜１３の順番は、図２１に示すようなものであっても良い。図２１は焼結薄膜と焼結厚膜の上下が入れ替わった様子を示す断面図であり、図２１において、焼結薄膜１２は、感歪抵抗体１０や焼結厚膜１３の上にその一部が重なるように形成されている。
【０１６４】
また、図２２、図２３は図２１に示す歪センサをインキジェット方法で形成する様子を断面で説明する図である。図２２（Ａ）において、基板８の上には絶縁層９が形成され、その上には、感歪抵抗体１０と、焼結厚膜１３が形成されている。そして、図２２（Ｂ）に示すように、プリンタヘッド２５から、金属ナノインキから構成されたインキ滴２７を、感歪抵抗体１０や、焼結厚膜１３の上に重なるように印字する。この際、プリンタヘッド２５を被印刷体となる感歪抵抗体１０や焼結厚膜１３から一定距離離しておくことで、こうした部材の厚みは印字品質に影響を与えない。こうして図２３（Ａ）に示すように、感歪抵抗体１０と焼結厚膜１３を、インキパターン２８で接続することができる。そして、最後に、金属ナノインキからなるインキパターン２８を熱処理することで、図２３（Ｂ）に示すように、感歪抵抗体１０と焼結厚膜１３を電気的に接続できる。
【０１６５】
（実施の形態１２）
以下、本発明の実施の形態１２について、本発明の特に請求項１５〜１６の発明について図面を参照しながら説明する。
【０１６６】
実施の形態１２では、絶縁層の内部に内部電極を入れる様子について、図２４を用いて説明する。図２４は絶縁層の内部に内部電極を入れた様子を示す断面図である。図２４において、３３は内部電極であり、絶縁層９の中に形成されている。このように電極を内部電極３３と焼結薄膜１２（もしくは焼結厚膜１３）と多層化することで、センサの小型化と高性能化、耐ノイズ特性の改善が可能になる。このように絶縁層９の中に内部電極３３を形成することで、図２４に示したブリッジ回路の配線抵抗を下げられ、ブリッジ回路を形成する所全てに感歪抵抗体１０を形成することができ、センサの高感度化が可能となる。
【０１６７】
更に図２４に示したブリッジ回路の一部（あるいは複数配線）を絶縁層９に形成したビア穴（図２４には記載していない）を介して、内部電極３３に落とす（電気的に接続する）ことができる。このように、内部電極３３を用いることで、センサの耐ノイズ特性を改善できる。こうした手法として、例えば内部電極３３をグランド電極として、絶縁層９に形成したビア穴（図２４には記載していない）に焼結厚膜１３や焼結薄膜１２を電気的に接続することが望ましい。更にビア穴を複数個使うことで、更に配線抵抗を下げられる効果が得られる。
【０１６８】
またこうした内部電極３３によって、基板８に金属材料を用いた場合でも、基板８からのノイズの回り込みを防止できるため（回路のグランドを基板８ではなくて、内部電極３３とすることもできる）、耐ノイズ特性の高い歪センサを製造できる。
【０１６９】
また内部電極３３はベタパターン（広い単一パターン）にこだわる必要はない。コンデンサの電極（容量成分）とする場合、内部電極３３をベタパターンとすれば良いが、必要に応じて内部電極３３を所定パターン形状に設計してもよく、必要に応じて基板８や内部電極３３と焼結厚膜１３や焼結薄膜１２等と電気的に接続することもできる。
【０１７０】
なお内部電極３３の厚みは０．１〜１００μｍが望ましい。内部電極３３の厚みが０．１μｍ未満の場合、所定の導通が得られない場合がある。またその厚みが１００μｍを超えると、内部電極３３の部材がコストに影響を与える場合がある。またこの内部電極３３としては、銀を主体とするものを使える。また必要に応じて、ガラスを０．１〜３０ｗｔ％の範囲で内部電極に添加することで、内部電極３３と絶縁層９との接続強度（もしくは剥離強度）を高められる。ガラス添加量が０．１ｗｔ％未満の場合、絶縁層９との接着強度が低下する場合がある。またガラス添加量が３０ｗｔ％を超えると、内部電極３３の抵抗値が増加して、センサの感度や出力に影響を与える場合がある。なお内部電極３３に添加するガラス材料としては、一般的な市販のガラスフリットを用いても良いが、絶縁層９に使っているガラス材料を使っても良い。
【０１７１】
（実施の形態１３）
以下、本発明の実施の形態１３について、本発明の特に請求項１７〜１８の発明について図面を参照しながら説明する。
【０１７２】
実施の形態１３では、基板上に直接、電極を形成する様子を、図２５を用いて説明する。図２５は基板上にＧＮＤ電極を直接形成した場合について説明する断面図である。図２５において、３４はＧＮＤ電極であり、基板８の上に直接形成している。図２５に示すような構造の場合、基板８にステンレス材料を用い、ガラスからなる絶縁層９を形成し、更にその上に焼結厚膜１３や焼結薄膜１２を形成した状態で、熱処理（ガラスよりなる絶縁層が溶解する温度で、例えば５００〜６００℃）すると、基板８と焼結薄膜１２や焼結厚膜１３の間に、電圧が発生する場合がある。これはガラスが溶解され、固体電解質となり、基板８と焼結厚膜１３や焼結薄膜１２の間で一種の熱起電力を発生させる現象と思われる。
【０１７３】
発明者らの経験では、焼結厚膜１３や焼結薄膜１２に金や白金を用いたときには、このような熱起電力は発生しなかったが、銀を用いた場合にはこうした熱起電力が発生する場合が多かった。そしてこの熱起電力の大きさは、熱処理温度の増加と共に大きくなり、例えば、８００℃付近では、１〜２Ｖ程度の電圧が発生する場合があった。そしてこのように電圧の発生したサンプルでは、基板１と焼結厚膜１３や焼結薄膜１２との間の絶縁抵抗が低下する（ショートの発生割合が増加する）こともわかった。またこの起電力は、絶縁体１０の厚みが３００μｍを超えると、殆ど観察されなかったが、絶縁体１０の厚みが１０〜５０μｍの場合は、はっきり観察され、更にこうしたサンプルでは、絶縁層１０の内部への銀拡散が増加したり、ショートの発生割合が増加した。
【０１７４】
以上より、この現象は電極材料に銀（焼結厚膜１３や焼結薄膜１２）を使った場合、前記銀電極と卑金属（例えばステンレスで、基板８に相当する）との間で、ガラスが溶解して電解質化した場合に発生する電気化学的な現象（あるいは一種の電池反応）と思われた。しかし図２５の構造で、ＧＮＤ電極３４が形成されていない場合、基板８と焼結厚膜１３や焼結薄膜１２の間のショート発生率をサンプル試作して評価した（各Ｎ＝１０）ところ、ガラス絶縁層の厚みが１００μｍ前後ではショート率は数％以下であったものが、５０μｍ前後で５０％程度、２０μｍでは１００％近くであった。
【０１７５】
一方、図２５のように基板８の上に、焼結薄膜１２や焼結厚膜１３に似せたパターン状に（これら配線パターンをそのまま基板８上に写し取るようなパターンとして）銀を主体とする貴金属で、ＧＮＤ電極３４を形成した場合、サンプルを８００〜９００℃に加熱してもこうした電圧発生は観察されなかった。これは基板８の上にＧＮＤ電極３４を形成することで、ガラスが溶解して電解質化した場合でも、銀電極よりなるパターン（焼結厚膜１３や焼結薄膜１２に相当する）と銀電極よりなるパターン（基板８の上に形成されたＧＮＤ電極３４に相当）が、溶解したガラス層を間に挟んで対向した場合、両方の電極材料が同じであるため、この間に電位差（あるいはイオン化傾向の差）が発生しないためと考えられた。
【０１７６】
またこうして作製したサンプル（図２５に示すＧＮＤ電極３４が形成された状態、各Ｎ＝１０個で作製）では、ガラスの厚みが１００μｍ前後で、ショート発生率は１％以下、更に５０μｍでも１〜２％程度、２０μｍでも数％であった。またこうして作製したサンプルの断面をＸＭＡ（蛍光Ｘ線装置）したところ、ガラス絶縁層への銀の拡散は殆ど観察されなかった（図２５の構造で、ＧＮＤ電極３４の形成された場合）が、ＧＮＤ電極３４の形成されていないサンプルでは、用いたガラス材料によってはかなりの量の銀がガラス絶縁層の内部に拡散していることが観察された（ガラス断面によっては、ガラス内部で拡散した銀が金属粒子状に析出している場合も観察された）。
【０１７７】
なお、ＧＮＤ電極３４の厚みは０．１〜１００μｍが望ましい。厚みが０．１μｍ未満の場合、膜厚測定が難しい。また１００μｍを超える場合、ＧＮＤ電極３４の材料費がコストに影響を与える場合がある。またＧＮＤ電極３４としては、導電材として貴金属電極の中でも安価な部類になる銀を主体とすることが望ましい。金や白金、パラジウムのような高価な貴金属材料ではコストに影響する。またＧＮＤ電極３４には、ガラス成分を添加しても良い。ガラス成分を添加することでＧＮＤ電極３４と基板８との接着強度を安定化できる。
【０１７８】
なお、ＧＮＤ電極３４は、電気化学的な反応を防止する触媒のようなものであるので、銀の添加量を減らすことも可能である。またＧＮＤ電極３４はベタパターンでなくとも、斑状（もしくは水玉模様）としたもの、メッシュ状のもの、ストライプ状、格子状、市松状であっても良い。このように、基板８から電気的に絶縁された焼結厚膜１３や焼結薄膜１２と基板８の間に、ＧＮＤ電極３４を形成することで、こうした電気化学的な影響を抑えることができ、製品の歩留りを高められる。
【０１７９】
このように基板上に直接、ＧＮＤ電極３４を形成する場合、そのＧＮＤ電極３４は銀を主体としたものが望ましい。そしてこのＧＮＤ電極は、Ａｇを５０ｗｔ％以上、ガラス成分は０．１〜５０ｗｔ％のものが望ましい。Ａｇの割合が５０ｗｔ％未満の場合、熱起電力の発生防止効果が得られない場合がある。またＧＮＤ電極におけるガラス成分の割合が５０ｗｔ％を超える場合、ＧＮＤ電極３４の導電抵抗が増加するために、熱起電力の発生防止効果が得られない場合がある。またガラス添加量が０．１ｗｔ％未満の場合、ＧＮＤ電極３４と基板８の接着強度が影響される場合がある。なおＧＮＤ電極３４の厚みが０．１μｍ未満の場合、電池抑制効果は得られない場合がある。また多少のピンホールや厚みムラがあっても、そのショート防止効果は影響されない。
【０１８０】
なおＧＮＤ電極３４に添加するガラス材料としては、一般的な市販のガラスフリットを用いても良いが、絶縁層２に使っているガラス材料を使っても良い。
【０１８１】
（実施の形態１４）
以下、本発明の実施の形態１４について、本発明の特に請求項２７〜３０、４６〜５３の発明について説明する。
【０１８２】
実施の形態１４では、金属ナノインキの形成方法等について更に詳しく説明する。例えば、金属ナノインキの印刷には、描画方法を用いることができる。この場合、粒径が０．００１〜１μｍの金属粉が水もしくは有機溶剤中に粘度０．１〜１００ポイズで分散されてなる金属ナノインキが、内径０．０１μｍ〜１ｍｍの描画ヘッドから描画印刷することが望ましい。
【０１８３】
粘度が０．１ポイズ未満の場合、描画時にインキが垂れてしまって所定の精度が得られない場合がある。また粘度が１００ポイズを超えると、描画用ノズルから金属ナノインキを塗出させるのが難しくなり、描画ムラが発生する場合がある。なお粘度測定において、ズリ速度は０．１〜１０００/ｓの範囲の任意の点で測定すればよい。また描画用ヘッドには市販のものを用いることができる。
【０１８４】
ここで、描画用ヘッドに装着させるヘッドの内径が０．０１μｍ未満の場合、インキが詰まる場合がある。また内径が１ｍｍを超える場合、描画時にインキが垂れたり、描画ムラが発生する場合もあり、更に高精度な描画が難しい。なお描画用ノズルの材質としては、セラミックもしくは超硬金属を用いることで、長時間の安定描画が可能になる。またこうした意味でも、高価であるがサファイアを使うことが望ましい。また描画装置としては、複数メーカーから市販されているものを用いることができる。
【０１８５】
また金属ナノインキの印刷には転写印刷を使うことができる。転写印刷とは、所定のパターンを印刷した後、これを被印刷体表面に転写する方法であり、パッド印刷等と呼ばれることもある。こうした転写印刷方法は、ゴルフボール等の上にパターン印刷することに使われており、こうした転写印刷方法を用いることでも、平面以外の異形形状の基板に対しても対応できる。
【０１８６】
なお、金属ナノインキが印刷される被印刷体が焼成済みのガラス絶縁層や、焼成済みの感歪抵抗体、焼成済みの焼結厚膜の場合、前記焼成済みの表面の濡れ性、表面粗さ、汚れ具合は、焼成直後と焼成後、数時間後では変化している。これは焼成炉から出た直後は有機物や水分の付着は極僅かであるが、これを室内で放置しておくことで有機物や水分が表面に吸着するためと思われる。こうした焼結済みの表面の場合、金属ナノインキの印刷適性が影響を受ける場合がある。しかしそのような場合であっても、焼結表面に予め、消失下地層を厚み０．１〜５μｍで形成しておくことで、印刷適性を安定化でき、その結果として、金属ナノインキやこれが焼結されてなる焼結薄膜のパターン精度や厚み精度を高められる。なお、消失下地の厚みが０．１μｍ未満の場合、その膜にピンホールが発生しやすく、印刷適性の改善に影響がある場合がある。また消失下地の厚みが５μｍを超える場合、消失下地を消失させた後で、下地材料とその上に形成した金属ナノインキの焼結接着強度が影響を受ける場合がある。
【０１８７】
なお、金属ナノインキが印刷される被印刷体が未焼成のガラスペーストの乾燥塗膜や感歪抵抗インキの乾燥塗膜、電極インキの乾燥塗膜等の未焼成面の場合、こうしたインキ中に含まれるバインダ樹脂によって、その上に印刷形成される金属ナノインキの印刷適性が影響を受ける場合がある。こうした未焼成面の場合、予め、消失下地を厚み０．１〜５μｍで形成しておくことで、印刷適性を改善できる。その結果として、金属ナノインキやこれが焼結されてなる焼結薄膜のパターン精度や厚み精度を高められる。なお、消失下地の厚みが０．１μｍ未満の場合、その膜にピンホールが発生しやすく、印刷適性の改善に影響がある場合がある。また消失下地の厚みが５μｍ以上の場合、消失下地を消失させた後で、下地材料とその上に形成した金属ナノインキの焼結接着強度が影響を受ける場合がある。
【０１８８】
また、感歪抵抗体インキが印刷される被印刷体が、焼成済みのガラス絶縁層や、焼成済みの焼結厚膜の場合、前記焼結済みの表面の濡れ性、表面粗さ、汚れ具合は、焼成直後と焼成後、数時間後では変化している。これは焼成炉から出た直後は有機物や水分の付着は極僅かであるが、これを室内で放置しておくことで有機物や水分が表面に吸着するためと思われる。こうした焼結済みの表面の場合、感歪抵抗体インキの印刷適性が影響を受ける場合がある。しかしそのような場合であっても、焼結表面に予め、消失下地層を厚み０．１〜５μｍで形成しておくことで、印刷適性を安定化でき、その結果として、感歪抵抗体インキやこれが焼結されてなる感歪抵抗体のパターン精度や厚み精度を高められる。なお、消失下地の厚みが０．１μｍ未満の場合、その膜にピンホールが発生しやすく、印刷適性の改善に影響がある場合がある。また消失下地の厚みが５μｍを超える場合、消失下地を消失させた後で、下地材料とその上に形成した感歪抵抗体の焼結接着強度が影響を受ける場合がある。
【０１８９】
なお、感歪抵抗体インキが印刷される被印刷体が未焼成のガラスペーストの乾燥塗膜や電極インキの乾燥塗膜等の未焼成面の場合、こうしたインキ中に含まれるバインダ樹脂によって、その上に印刷形成される感歪抵抗体インキの印刷適性が影響を受ける場合がある。こうした未焼成面の場合、予め、消失下地を厚み０．１〜５μｍで形成しておくことで、印刷適性を改善できる。その結果として、感歪抵抗体インキやこれが焼結されてなる感歪抵抗体パターン精度や厚み精度を高められる。なお、消失下地の厚みが０．１μｍ未満の場合、その膜にピンホールが発生しやすく、印刷適性の改善に影響がある場合がある。また消失下地の厚みが５μｍを超える場合、消失下地を消失させた後で、下地材料とその上に形成した感歪抵抗体の焼結接着強度が影響を受ける場合がある。
【０１９０】
なお、焼成されて厚み３〜３０μｍの厚膜配線となる電極インキが印刷される被印刷体が焼成済みのガラス絶縁層や、焼成済みの感歪抵抗体、焼成済みの焼結厚膜の場合、前記焼結済みの表面の濡れ性、表面粗さ、汚れ具合は、焼成直後と数時間経過した後では変化している。これは焼成炉から出た直後は有機物や水分の付着は極僅かであるが、これを室内で放置しておくことで有機物や水分が表面に吸着したり表面が酸化したりするためと思われる。こうした焼結済みの表面の場合、焼成されて厚み３〜３０μｍの厚膜配線となる電極インキの印刷適性が影響を受ける場合がある。しかしそのような場合であっても、焼結表面に予め、消失下地層を厚み０．１〜５μｍで形成しておくことで、印刷適性を安定化でき、その結果として、焼成されて厚み３〜３０μｍの厚膜配線となる電極インキや、これが焼結されてなる焼結厚膜のパターン精度や厚み精度を高められる。なお、消失下地の厚みが０．１μｍ未満の場合、その膜にピンホールが発生しやすく、印刷適性の改善に影響がある場合がある。また消失下地の厚みが５μｍ以上の場合、消失下地を消失させた後で、下地材料とその上に形成した厚膜配線もしくは焼結厚膜の接着強度が影響を受ける場合がある。
【０１９１】
なお、焼成されて厚み３〜３０μｍの厚膜配線となる電極インキが印刷される被印刷体が未焼成のガラスペーストの乾燥塗膜や感歪抵抗インキの乾燥塗膜、感歪抵抗インキの乾燥塗膜等の未焼成面の場合、こうしたインキ中に含まれるバインダ樹脂によって、その上に印刷形成され、焼成されて厚み３〜３０μｍの厚膜配線となる電極インキの印刷適性が影響を受ける場合がある。こうした未焼成面の場合、予め、消失下地を厚み０．１〜５μｍで形成しておくことで、印刷適性を改善できる。その結果として、焼成されて厚み３〜３０μｍの厚膜配線となる電極インキやこれが焼結されてなる焼結厚膜のパターン精度や厚み精度を高められる。なお、消失下地の厚みが０．１μｍ未満の場合、その膜にピンホールが発生しやすく、印刷適性の改善に影響がある場合がある。また消失下地の厚みが５μｍを超える場合、消失下地を消失させた後で、下地材料とその上に形成した厚膜配線もしくは焼結厚膜の接着強度が影響を受ける場合がある。
【０１９２】
なお、焼成されて厚み１０〜５００μｍのガラスからなるオーバーコートを形成するオーバーコートインキが印刷される被印刷体が焼成済みのガラス絶縁層や、焼成済みの感歪抵抗体、焼成済みの焼結厚膜の場合、前記焼結済みの表面の濡れ性、表面粗さ、汚れ具合は、焼成直後と焼成後、数時間後では変化している。これは焼成炉から出た直後は有機物や水分の付着は極僅かであるが、これを室内で放置しておくことで有機物や水分が表面に吸着するためと思われる。こうした焼結済みの表面の場合、焼成されて厚み１０〜５００μｍのガラスからなるオーバーコートを形成するオーバーコートインキの印刷適性が影響を受ける場合がある。しかしそのような場合であっても、焼結表面に予め、消失下地層を厚み０．１〜５μｍで形成しておくことで、印刷適性を安定化でき、その結果として、焼成されて厚み１０〜５００μｍのガラスからなるオーバーコートを形成するオーバーコートインキやこれが焼結されてなるオーバーコートのパターン精度や厚み精度を高められ、実装用の窓１４の安定形成が可能となる。なお、消失下地の厚みが０．１μｍ未満の場合、その膜にピンホールが発生しやすく、印刷適性の改善に影響がある場合がある。また消失下地の厚みが５μｍを超える場合、消失下地を消失させた後で、オーバーコートに泡やピンホールが発生する可能性がある。
【０１９３】
なお、焼成されて厚み１０〜５００μｍのガラスからなるオーバーコートを形成するオーバーコートインキが印刷される被印刷体が未焼成のガラスペーストの乾燥塗膜や感歪抵抗インキの乾燥塗膜、感歪抵抗インキの乾燥塗膜等の未焼成面の場合、こうしたインキ中に含まれるバインダ樹脂によって、その上に印刷形成され、焼成されて厚み１０〜５００μｍのガラスからなるオーバーコートを形成するオーバーコートインキの印刷適性が影響を受ける場合がある。こうした未焼成面の場合、予め、消失下地を厚み０．１〜５μｍで形成しておくことで、印刷適性を改善できる。その結果として、焼成されて厚み１０〜５００μｍのガラスからなるオーバーコートを形成するオーバーコートインキや、これが焼結されてなるオーバーコートのパターン精度や厚み精度を高められ、実装用の窓１４の安定形成が可能となる。なお、消失下地の厚みが０．１μｍ未満の場合、その膜にピンホールが発生しやすく、印刷適性の改善に影響がある場合がある。また消失下地の厚みが５μｍを超える場合、消失下地を消失させた後で、オーバーコートに泡やピンホールが発生する可能性がある。
【０１９４】
なお消失下地は、その上に印刷されるインキ中の溶剤を吸収する樹脂材料を５０ｗｔ％以上含んでいることが望ましい。このように消失可能な樹脂を含ませることで消失下地を熱処理で消失させやすい。また必要に応じて樹脂の他に、ガラス成分（低融点のガラス材料を添加させればこれを焼結時の結着成分とすることができる）や金属（ＣｕやＮｉといった焼成時に酸化されやすい金属もしくは金属化合物を添加しておけば、焼成時にミックスボンド等と呼ばれる結着成分とすることができる）、あるいは可塑剤（ＤＢＰやＤＯＰといったフタル酸系の高沸点溶剤を加えることで樹脂材料を軟化でき、溶剤等が染み込みやすくできインキの受容性を高められる）を添加しても良い。また、消失下地に水溶性の樹脂を用いた場合、可塑剤としてはグリセリン、ポリエチレングリコール等のグリコールや高級アルコールを使うことができる。このようにして、消失下地にインキ中の溶剤を吸収する成分を含ませることで、さらにその上に印刷されるインキに対する受容性や濡れ性を高めることで、印刷後のインキ滲みやダレ防止ができ、歪センサを安価に製造できる作用効果が得られる。
【０１９５】
なお消失下地としては、その上に印刷されインキを増粘もしくはゲル化もしくは固化させる作用を有するものを用いることが望ましい。こうした機能を持たせることで、消失下地に印刷されたと同時にそのインキの流動性を低下させることで、インキのダレや滲みを低減できる作用効果が得られる。またこの効果はインキジェットでは顕著であるが、他のスクリーン印刷、描画印刷、転写印刷でもこうした効果が得られることはいうまでもない。またこうした効果を生かすことで、焼結厚膜の上に感歪抵抗体ペーストを印刷した場合でも、前記感歪抵抗体ペーストのダレや滲みを低減できるため、抵抗値バラツキを抑えやすくなり、歪センサの歩留りを向上できる。
【０１９６】
なお、消失下地は２００〜９５０℃の熱処理によって、その９０ｗｔ％以上が消失することが望ましい。熱処理によって消失下地の殆どの部分が分解することで、下地とその上に形成したインキパターンの焼結後の密着強度を高められる。なお消失下地の中に予め、上述したようなガラス成分、ミックスボンドを形成する成分等を添加しておくことで、消失下地に接着層としての機能を持たせることもできることはいうまでもない。
【０１９７】
なお消失下地は、肉眼もしくは画像表示装置もしくは紫外線照射装置で判別可能な処理がなされていることが望ましい。消失下地を着色しておくことで、消失下地の有無、消失下地の熱処理後の消失の有無等を、肉眼もしくはＴＶカメラやＣＣＤカメラ等で各自に認識できるため、製造工程の管理を行いやすい。また消失下地に用いる樹脂によっては、紫外線照射で光らせる等で、その有無を確実に判断できるようにもできる。こうした紫外線照射装置としては、ブラックライトといった、肉眼への安全性等にも配慮された照射機が市販されており、これらを使うこともできる。こうして消失下地の有無の確認を確実にできるため、歪センサの生産安定性を改善でき、歪センサを安価に製造できる作用効果が得られる。
【０１９８】
なお、消失下地の形成方法としてはインキジェット印刷方法を用いることができる。この場合、粘度１センチポイズ〜１０ポイズの樹脂溶液を、消失下地に形成するインキとして、被印刷体上にインキジェットで印字された後、乾燥されると良い。ここで消失下地を形成するインキの粘度が１センチポイズ未満の場合、消失下地を形成するインキ溶剤に低粘度で特殊なものを使う必要があり、コストに影響を与える場合がある。またそのインキの粘度が１０ポイズより高い場合、市販のインキジェット装置での均一な噴射や印字が難しい場合がある。なおこれらのインキ粘度の測定は、０．１〜１０００／ｓの間の任意のズリ速度で行えばよい。
【０１９９】
なお消失下地は、被印刷体となる基板８の片面（つまり絶縁層９や感歪抵抗体１０等の形成される面）だけに形成することが望ましい。例えば基板を消失下地となる溶液中に、ディップ（浸漬）させて形成した場合、基板の両面に消失下地が形成されてしまう。この場合、基板をパレット（複数枚の基板を仮固定する治具）の上に並べたり、コンベアで搬送したりする場合、基板裏面の消失下地にダストやゴミ、金属片等の異物が付着しやすくなる。またこうして付着したゴミは、基板を立て積み（複数枚の基板をざるそばのように高さ方向に積み重ねた場合）した場合、基板裏面の消失下地に付着したゴミが、必要面（この場合、絶縁層１や感歪抵抗体１０等の形成された面）の上に、落ちてしまい、製品の歩留りに影響を与える場合がある。そのため、消失下地は必要面のみもしくはその一平面のみに形成することが望ましい。
【０２００】
この形成方法としては、印刷や転写、塗布といった汎用の工法を選ぶことができる。なおこうした塗布や印刷で消失下地を形成する場合、消失下地となるインキの粘度は１０〜５０００ポイズが望ましい。粘度が１０ポイズ未満の場合、裏面や側面にインキが垂れたり、流れ込んだりしやすい。また粘度が５０００ポイズを超えると、印刷ムラや塗布ムラを発生させる場合がある。なお、こうしたインキ粘度の測定は、０．１〜１０００／ｓの間の任意のズリ速度で行えばよい。
【０２０１】
なお、本発明で用いるインキジェット装置としては、ピエゾ素子を用いたものを用いることが望ましい。局所加熱によってインキを噴射させるインキジェット装置を用いた場合、前記加熱工程によって、インキ中に含まれる有機成分が分解したり、影響を受けたりして、印刷が不安定になったり、ヘッドが詰まってしまったりする場合がある。
【０２０２】
なお、消失下地によるインキの増粘、ゲル化、固化には色々な仕組みを使うことができる。例えばインキに水溶性のものを使い、消失下地にＰＶＡ（ポリビニールアルコール）やＭＣ（メチルセルセルロース）、ＨＰＣ（ヒドロキシフロフルセルロース）等の水溶性樹脂を主体とすることで、インキ中の水溶性溶剤を消失下地に吸い込ませやすくなると共に、消失下地から溶け出た樹脂成分がインキのダレや滲みを抑える効果がある。またインキに有機溶剤系のものを用いた場合、消失下地にＥＣ（エチルセルロース）、ＰＶＢ（ポリビニールブチラール）等の有機溶剤可溶の樹脂を主体とすることで、インキ中の有機溶剤を消失下地に吸い込ませやすくなると共に、消失下地から溶け出た樹脂成分がインキのダレや滲みを抑える。
【０２０３】
またこうした反応に、イオン反応を使うことができる。具体的にはインキにノニオンを、消失下地にアニオンやカチオン系のものを用いることで、これらが触れ合うことで一種のゲル化反応を起こし、印刷されたインキのダレを抑えられる。こうした反応としては、アニオンとノニオン、アニオンとカチオン、ノニオンとカチオン、カチオンとアニオン等色々な組合せを応用できる。更にドナーとアクセプターの反応を用いても良い。こうした反応例として、ポリビニールアルコールと硼砂（あるいはナトリウムやホウ酸でも良い）との反応を流用することもできる。ただこの場合、残渣が発生しやすいので、有機酸と有機塩基の反応を用いても良い。有機酸としては、カルボキシル基（−ＣＯＯＨ）を含むものが使いやすい。また塩析（Ｓａｌｔ  Ｏｕｔ）反応を使っても良い。更には、高分子間の水素結合やイオン結合、キレート形成等の反応を流用しても良い。
【０２０４】
また反対電荷を有する２種類の高分子電解質同士の混合でゲル化（ポリイオンコンプレックスゲルと呼ばれることもある）する反応を用いても良い。またポリアクリル酸などのポリカルボン酸や、ポリスチレンスルホン酸などの強酸性ポリマーと、アルカリ（例えばアルカリ土類金属）と結合させてもゲルを合成できる。こうしたゲルの場合、金属イオンと配位子が直接結合しているのではなくて、水和イオンを介してゲルを形成するため、ゲル形成は容易である。
【０２０５】
更に寒天や、ゼラチン、アーガス、アルギン酸、カラーギナン等のヘリックス形成によるゲル化反応も使える。特にゼラチンの場合、２５℃付近でゾル−ゲル転移を起こしやすいため、ゲル化させやすい。またアルギン酸等の電解質多糖類の場合、カルシウムイオン等の添加でイオン形成させることも可能であり、消失下地もしくはその上に印刷されるインキのどちらかにカルシウムイオン、他方に多糖類を添加しておけばよい。また、高分子間での水素結合を利用することもできる。例えば、ポリアクリル酸、ポリアクリルアミン、ポリビニールアルコール等のプロトン供与性ポリマーと、ポリエチレングリコールやポリビニールピロリドン等のプロトン受容性ポリマーと組み合わせてもよい。なおこの場合、プロトン許容性官能基とプロトン受容性官能基の組成比をほぼ１：１としておくことで、ゲル化反応を安定化できる。
【０２０６】
また、ポリカルボン酸、ポリオール、ポリアミン等の錯体形成の可能な配位子を側鎖に有する高分子の場合、多価金属イオンの添加によってゲル化させられる。更にポリビニールアルコールの酢酸銅水溶液を消失下地とし、その上にＮＨ3を含むインキを印刷することでゲル化させられる。更にアルギン酸塩、ペクチン、こんにゃくマンナン等のハイドロコロイドに、カルシウムイオン等の二価の金属イオンを反応させてもゲル化できる。また必要に応じてＥＤＴＡ（エチレンジアミン四酢酸）などのキレート剤を添加しておけば、カルシウムイオンを除去して、ゲルを解消させることもできる。また食品の増粘剤やゲル化剤として使われている、多糖類のキサンタンガム、あるいはヒアルロン酸等もその吸水性の高さから本用途の消失下地として使える。また卵白アルブミンや大豆タンパク、カゼイン等の加熱によるゲル化（あるいはタンパク質の会合）、高分子凝集剤（ＰＡＣ等と呼ばれるアルミニウム化合物の場合、水中に分散している微粒子を凝集させる電解質ポリマーとして機能する）を使うこともできる。またアルブミン、グロブリン等のタンパク質、ケラチン、コラーゲン等も使える。更に塩基性材料についてアミン（第１アミンとしてＲＮＨ2、第２アミンとしてＲ2ＮＨ、第３アミンとしてＲ3Ｎ、なおＲは炭化水素の意味である）、アミド、アミノアルコールやアミン誘導体を使うこともできる。こうした塩基性材料と有機酸を組み合わせることでゲル化できることはいうまでもない。
【０２０７】
なお、金属ナノインキを予め１５０〜４００℃で導体化された後、他の部材と共に４００〜９００℃で再度焼成しても良い。こうすることで、金属ナノインキ内部に含まれる有機物を熱分解し金属ナノインキを焼結皮膜化できるため、その後で更に高温で焼成されても他の部材の中にこの焼結皮膜が拡散しにくくできる。
【産業上の利用可能性】
【０２０８】
本発明にかかる歪センサ及びその製造方法は、歪センサの特性を決める感歪抵抗体を高精度かつ安定して形成することができるため、歪センサの特性を安定化できると共にその生産性を高めることができ、製品品質の安定化と低コスト化ができるという効果を有し、高精度な歪センサを低コストで市場に供給することができる。
【図面の簡単な説明】
【０２０９】
【図１】本発明の実施の形態１における歪センサを示す断面図
【図２】本発明の実施の形態２における歪センサを示す断面図
【図３】本発明の実施の形態３における金属ナノインキの形成方法を示す図
【図４】本発明の実施の形態３における金属ナノインキの構造を示す図
【図５】本発明の実施の形態３における金属ナノインキの形成方法を示す断面図
【図６】本発明の実施の形態４における歪センサの製造方法を示す断面図
【図７】本発明の実施の形態４における歪センサの製造方法を示す断面図
【図８】本発明の実施の形態５における歪センサの製造方法を示す断面図
【図９】本発明の実施の形態５における歪センサを示す断面図
【図１０】本発明の実施の形態６における歪センサを示す断面図
【図１１】本発明の実施の形態６における歪センサの製造方法を示す断面図
【図１２】本発明の実施の形態６における歪センサの製造方法を示す断面図
【図１３】本発明の実施の形態６における歪センサの製造方法を示す断面図
【図１４】第１のチャンネル長と抵抗値の関係を示す図
【図１５】本発明の実施の形態７における歪センサを示す平面図
【図１６】本発明の実施の形態１０における歪センサの製造方法を示す断面図
【図１７】本発明の実施の形態１０における歪センサの製造方法を示す断面図
【図１８】本発明の実施の形態１０における歪センサの製造方法を示す断面図
【図１９】本発明の実施の形態１１における歪センサの製造方法を示す断面図
【図２０】本発明の実施の形態１１における歪センサの製造方法を示す断面図
【図２１】本発明の実施の形態１１における歪センサの製造方法を示す断面図
【図２２】本発明の実施の形態１１における歪センサの製造方法を示す断面図
【図２３】本発明の実施の形態１１における歪センサの製造方法を示す断面図
【図２４】本発明の実施の形態１２における歪センサを示す断面図
【図２５】本発明の実施の形態１３における歪センサを示す断面図
【図２６】従来の歪センサの断面図
【図２７】従来の歪センサの平面図
【図２８】複数の感歪抵抗体素子が所定形状に接続されてブリッジ回路を形成する様子を示す図
【図２９】従来の歪センサの対策の一例を示す図
【符号の説明】
【０２１０】
８  基板
９  絶縁層
１０  感歪抵抗体
１１  保護層
１２  焼結薄膜
【図１】
2006226751.tif 000003
【図２】
2006226751.tif 000004
【図３】
2006226751.tif 000005
【図４】
2006226751.tif 000006
【図５】
2006226751.tif 000007
【図６】
2006226751.tif 000008
【図７】
2006226751.tif 000009
【図８】
2006226751.tif 000010
【図９】
2006226751.tif 000011
【図１０】
2006226751.tif 000012
【図１１】
2006226751.tif 000013
【図１２】
2006226751.tif 000014
【図１３】
2006226751.tif 000015
【図１４】
2006226751.tif 000016
【図１５】
2006226751.tif 000017
【図１６】
2006226751.tif 000018
【図１７】
2006226751.tif 000019
【図１８】
2006226751.tif 000020
【図１９】
2006226751.tif 000021
【図２０】
2006226751.tif 000022
【図２１】
2006226751.tif 000023
【図２２】
2006226751.tif 000024
【図２３】
2006226751.tif 000025
【図２４】
2006226751.tif 000026
【図２５】
2006226751.tif 000027
【図２６】
2006226751.tif 000028
【図２７】
2006226751.tif 000029
【図２８】
2006226751.tif 000030
【図２９】
2006226751.tif 000031